(57)【要約】【課題】本発明の課題は、優れた液晶分子を配向させる能力、適切な重合反応性、高い転化率および液晶組成物への高い溶解度を有する重合性化合物を提供することなどである。【解決手段】少なくとも１つの一価基（Ａ）を有する重合性化合物、それを含む重合性組成物、それから調製した液晶複合体、およびそれを有する液晶表示素子である。2020011987.tif 000060一価基（Ａ）において、Ｒ１およびＲ２は独立して、水素、ハロゲン、または炭素数１から２０のアルキルであり、このアルキルにおいて、少なくとも１つの−ＣＨ２−は−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよい。【選択図】なし【特許請求の範囲】
【請求項１】
式（Ａ）で表される一価基を少なくとも１つ有する重合性化合物。
2020011987.tif 000050
式（Ａ）において、
Ｒ１およびＲ２は独立して、水素、ハロゲン、または炭素数１から２０のアルキルであり、このアルキルにおいて、少なくとも１つの−ＣＨ２−は、−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよい。
【請求項２】
式（１）で表わされる請求項１に記載の重合性化合物。
2020011987.tif 000051
式（１）において、
Ｐ１およびＰ２は独立して重合性基であり；
Ｓ１およびＳ２は独立して、単結合または炭素数１から１０のアルキレンであり、このアルキレンにおいて、少なくとも１つの−ＣＨ２−は、−Ｏ−、−ＣＯ−、−ＣＯＯ−、−または−ＯＣＯ−で置き換えられてもよく、少なくとも１つの−ＣＨ２−ＣＨ２−は、−ＣＨ＝ＣＨ−または−Ｃ≡Ｃ−で置き換えられてもよく、これらの二価基において、少なくとも１つの水素は、ハロゲンまたは炭素数１から３のアルキルで置き換えられてもよく；
Ｒ４およびＲ５は独立して、水素、ハロゲン、−Ｓ１−Ｐ１、−Ｓ２−Ｐ２、または炭素数１から２０のアルキルであり、このアルキルにおいて、少なくとも１つの−ＣＨ２−は−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよく；
ａ１およびａ２は独立して、０、１、２、３、または４であり；
−Ｓ１−Ｐ１および−Ｓ２−Ｐ２を合わせた個数は、１から８であり、そしてすべての−Ｓ１−Ｐ１およびすべての−Ｓ２−Ｐ２のうちの少なくとも１つは、式（Ａ）で表される一価基であり、
2020011987.tif 000052
式（Ａ）において、
Ｒ１およびＲ２は独立して、水素、ハロゲン、または炭素数１から２０のアルキルであり、このアルキルにおいて、少なくとも１つの−ＣＨ２−は−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよく；
式（１）において、
環Ａ１および環Ａ２は独立して、炭素数３から１８の脂環式炭化水素、炭素数６から１８の芳香族炭化水素、または炭素数３から１８のヘテロ芳香族炭化水素から誘導された二価基であり、これらの二価基において、少なくとも１つの水素は、ハロゲン、炭素数１から１２のアルキル、炭素数１から１２のアルコキシ、炭素数１から１２のアルケニル、または炭素数１から１２のアルケニルオキシで置き換えられてもよく、これらの一価の炭化水素基において、少なくとも１つの水素はハロゲンで置き換えられてもよく；
Ｚ１は単結合または炭素数１から１０のアルキレンであり、このアルキレンにおいて、少なくとも１つの−ＣＨ２−は、−Ｏ−、−ＣＯ−、−ＣＯＯ−、または−ＯＣＯ−で置き換えられてもよく、少なくとも１つの−ＣＨ２−ＣＨ２−は、−ＣＨ＝ＣＨ−、−Ｃ（ＣＨ３）＝ＣＨ−、−ＣＨ＝Ｃ（ＣＨ３）−、−Ｃ（ＣＨ３）＝Ｃ（ＣＨ３）−、または−ＣＨ≡ＣＨ−で置き換えられてもよく、これらの二価基において、少なくとも１つの水素はハロゲンで置き換えられてもよく；
ｂ１は、０、１、２、または３である。
【請求項３】
式（１−１−１）から式（１−１−３）のいずれか１つで表される、請求項１に記載の重合性化合物。
2020011987.tif 000053
式（１−１−１）から式（１−１−３）において、
Ｒ１およびＲ２は独立して、水素、ハロゲン、または炭素数１から２０のアルキルであり、このアルキルにおいて、少なくとも１つの−ＣＨ２−は−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよく；
Ｒ４は、水素、ハロゲン、−Ｓ１−Ｐ１、または炭素数１から２０のアルキルであり、このアルキルにおいて、少なくとも１つの−ＣＨ２−は−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよく；
Ｓ１およびＳ２は独立して、単結合または炭素数１から１０のアルキレンであり、このアルキレンにおいて、少なくとも１つの−ＣＨ２−は、−Ｏ−、−ＣＯ−、−ＣＯＯ−、−または−ＯＣＯ−で置き換えられてもよく、少なくとも１つの−ＣＨ２−ＣＨ２−は、−ＣＨ＝ＣＨ−または−Ｃ≡Ｃ−で置き換えられてもよく、これらの二価基において、少なくとも１つの水素は、ハロゲンまたは炭素数１から３のアルキルで置き換えられてもよく；
Ｐ１は重合性基であり；
環Ａ１、環Ａ２、および環Ａ３は独立して、炭素数３から１８の脂環式炭化水素、炭素数６から１８の芳香族炭化水素、または炭素数３から１８のヘテロ芳香族炭化水素から誘導された二価基であり、これらの二価基において、少なくとも１つの水素は、ハロゲン、炭素数１から１２のアルキル、炭素数１から１２のアルコキシ、炭素数１から１２のアルケニル、または炭素数１から１２のアルケニルオキシで置き換えられてもよく、これらの一価の炭化水素基において、少なくとも１つの水素はハロゲンで置き換えられてもよく；
Ｚ１およびＺ２は独立して、単結合または炭素数１から１０のアルキレンであり、このアルキレンにおいて、少なくとも１つの−ＣＨ２−は、−Ｏ−、−ＣＯ−、−ＣＯＯ−、または−ＯＣＯ−で置き換えられてもよく、少なくとも１つの−ＣＨ２−ＣＨ２−は、−ＣＨ＝ＣＨ−、−Ｃ（ＣＨ３）＝ＣＨ−、−ＣＨ＝Ｃ（ＣＨ３）−、−Ｃ（ＣＨ３）＝Ｃ（ＣＨ３）−、または−ＣＨ≡ＣＨ−で置き換えられてもよく、これらの二価基において、少なくとも１つの水素はハロゲンで置き換えられてもよい。
【請求項４】
式（１−１−４）から式（１−１−６）のいずれか１つで表される、請求項１に記載の重合性化合物。
2020011987.tif 000054
式（１−１−４）から式（１−１−６）において、
Ｒ１およびＲ２は独立して、水素、ハロゲン、または炭素数１から２０のアルキルであり、このアルキルにおいて、少なくとも１つの−ＣＨ２−は−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよく；
Ｒ４は、水素、ハロゲン、−Ｓ１−Ｐ１、または炭素数１から２０のアルキルであり、このアルキルにおいて、少なくとも１つの−ＣＨ２−は−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよく；
Ｓ１は、単結合または炭素数１から１０のアルキレンであり、このアルキレンにおいて、少なくとも１つの−ＣＨ２−は、−Ｏ−、−ＣＯ−、−ＣＯＯ−、−または−ＯＣＯ−で置き換えられてもよく、少なくとも１つの−ＣＨ２−ＣＨ２−は、−ＣＨ＝ＣＨ−または−Ｃ≡Ｃ−で置き換えられてもよく、これらの二価基において、少なくとも１つの水素は、ハロゲンまたは炭素数１から３のアルキルで置き換えられてもよく；
Ｐ１は重合性基であり；
環Ａ１、環Ａ２、および環Ａ３は独立して、炭素数３から１８の脂環式炭化水素、炭素数６から１８の芳香族炭化水素、または炭素数３から１８のヘテロ芳香族炭化水素から誘導された二価基であり、これらの二価基において、少なくとも１つの水素は、ハロゲン、炭素数１から１２のアルキル、炭素数１から１２のアルコキシ、炭素数１から１２のアルケニル、または炭素数１から１２のアルケニルオキシで置き換えられてもよく、これらの一価の炭化水素基において、少なくとも１つの水素はハロゲンで置き換えられてもよい。
【請求項５】
式（１−１−５）で表される請求項１に記載の重合性化合物。
2020011987.tif 000055
式（１−１−５）において、
Ｒ１およびＲ２は独立して、水素、ハロゲン、または炭素数１から２０のアルキルであり、このアルキルにおいて、少なくとも１つの−ＣＨ２−は−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよく；
Ｒ４は、水素、ハロゲン、または炭素数１から２０のアルキルであり、このアルキルにおいて、少なくとも１つの−ＣＨ２−は−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよく；
環Ａ１および環Ａ２は独立して、１，４−シクロヘキシレン、１，４−シクロヘキセニレン、または１，４−フェニレンであり、これらの環上の少なくとも１つの水素はハロゲンで置き換えられていてもよい。
【請求項６】
式（１−１−７）で表される請求項１に記載の重合性化合物。
2020011987.tif 000056
式（１−１−７）において、
Ｒ１およびＲ２は独立して、水素、ハロゲン、または炭素数１から２０のアルキルであり、このアルキルにおいて、少なくとも１つの−ＣＨ２−は−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよく；
環Ａ１および環Ａ２は独立して、１，４−シクロヘキシレン、１，４−フェニレンであり、これらの環上の少なくとも１つの水素はハロゲンで置き換えられていてもよく；
Ｚ１は単結合または炭素数１から１０のアルキレンであり、このアルキレンにおいて、少なくとも１つの−ＣＨ２−は、−Ｏ−、−ＣＯ−、−ＣＯＯ−、または−ＯＣＯ−で置き換えられてもよく、少なくとも１つの−ＣＨ２−ＣＨ２−は、−ＣＨ＝ＣＨ−、−Ｃ（ＣＨ３）＝ＣＨ−、−ＣＨ＝Ｃ（ＣＨ３）−、−Ｃ（ＣＨ３）＝Ｃ（ＣＨ３）−、または−ＣＨ≡ＣＨ−で置き換えられてもよく、これらの二価基において、少なくとも１つの水素はハロゲンで置き換えられてもよい。
【請求項７】
請求項１から６のいずれか１項に記載の重合性化合物を少なくとも１つを含有する重合性組成物。
【請求項８】
式（２）から（４）で表される化合物の群から選択された少なくとも１つの化合物をさらに含有する、請求項７に記載の重合性組成物。
2020011987.tif 000057
式（２）から（４）において、
Ｒ１１およびＲ１２は独立して、炭素数１から１０のアルキルまたは炭素数２から１０のアルケニルであり、このアルキルまたはアルケニルにおいて、少なくとも１つの−ＣＨ２−は−Ｏ−で置き換えられてもよく、少なくとも１つの水素はフッ素で置き換えられてもよく；
環Ｂ１、環Ｂ２、環Ｂ３、および環Ｂ４は独立して、１，４−シクロヘキシレン、１，４−フェニレン、２−フルオロ−１，４−フェニレン、２，５−ジフルオロ−１，４−フェニレン、またはピリミジン−２，５−ジイルであり；
Ｚ１１、Ｚ１２、およびＺ１３は独立して、単結合、−ＣＨ２ＣＨ２−、−ＣＨ＝ＣＨ−、−Ｃ≡Ｃ−、または−ＣＯＯ−である。
【請求項９】
式（５）から（７）で表される化合物の群から選択された少なくとも１つの化合物をさらに含有する、請求項７または８に記載の重合性組成物。
2020011987.tif 000058
式（５）から（７）において、
Ｒ１３は炭素数１から１０のアルキルまたは炭素数２から１０のアルケニルであり、このアルキルおよびアルケニルにおいて、少なくとも１つの−ＣＨ2−は−Ｏ−で置き換えられてもよく、少なくとも１つの水素はフッ素で置き換えられてもよく；
Ｘ１１は、フッ素、塩素、−ＯＣＦ3、−ＯＣＨＦ2、−ＣＦ3、−ＣＨＦ2、−ＣＨ2Ｆ、−ＯＣＦ2ＣＨＦ2、または−ＯＣＦ2ＣＨＦＣＦ3であり；
環Ｃ１、環Ｃ２、および環Ｃ３は独立して、１，４−シクロヘキシレン、少なくとも１つの水素がフッ素で置き換えられてもよい１，４−フェニレン、テトラヒドロピラン−２，５−ジイル、１，３−ジオキサン−２，５−ジイル、またはピリミジン−２，５−ジイルであり；
Ｚ１４、Ｚ１５、およびＺ１６は独立して、単結合、−ＣＨ２ＣＨ２−、−ＣＨ＝ＣＨ−、−Ｃ≡Ｃ−、−ＣＯＯ−、−ＣＦ２Ｏ−、−ＯＣＦ２−、−ＣＨ２Ｏ−、または−（ＣＨ２）４−であり；
Ｌ１１およびＬ１２は独立して、水素またはフッ素である。
【請求項１０】
式（８）で表される化合物の群から選択された少なくとも１つの化合物をさらに含有する、請求項７から９のいずれか１項に記載の重合性組成物。
2020011987.tif 000059
式（８）において、
Ｒ１４は炭素数１から１０のアルキルまたは炭素数２から１０のアルケニルであり、このアルキルおよびアルケニルにおいて、少なくとも１つの−ＣＨ2−は−Ｏ−で置き換えられてもよく、少なくとも１つの水素はフッ素で置き換えられてもよく；
Ｘ１２は−Ｃ≡Ｎまたは−Ｃ≡Ｃ−Ｃ≡Ｎであり；
環Ｄ１は、１，４−シクロヘキシレン、少なくとも１つの水素がフッ素で置き換えられてもよい１，４−フェニレン、テトラヒドロピラン−２，５−ジイル、１，３−ジオキサン−２，５−ジイル、またはピリミジン−２，５−ジイルであり；
Ｚ１７は、単結合、−ＣＨ２ＣＨ２−、−Ｃ≡Ｃ−、−ＣＯＯ−、−ＣＦ２Ｏ−、−ＯＣＦ２−、または−ＣＨ２Ｏ−であり；
Ｌ１３およびＬ１４は独立して、水素またはフッ素であり；
ｉは、１、２、３、または４である。
【請求項１１】
請求項７から１０のいずれか１項に記載の重合性組成物の重合によって生成する液晶複合体。
【請求項１２】
請求項７から１０のいずれか１項に記載の重合性組成物の重合によって生成する光学異方性体。
【請求項１３】
請求項７から１０のいずれか１項に記載の重合性組成物または請求項１１に記載の液晶複合体を含有する液晶表示素子。
【請求項１４】
請求項１から６のいずれか１項に記載の重合性化合物、請求項７から１０のいずれか１項に記載の重合性組成物、および請求項１１に記載の液晶複合体の群から選択された少なくとも１つの液晶表示素子における使用。
【発明の詳細な説明】
【技術分野】
【０００１】
本発明は、重合性化合物、この重合性化合物と液晶組成物とを含む重合性組成物、この重合性組成物から調製した液晶複合体、および液晶表示素子に関する。
【背景技術】
【０００２】
液晶表示素子は、液晶組成物中の液晶分子が有する光学異方性、誘電率異方性などを利用したものである。液晶分子の動作モードに基づいた分類は、ＰＣ（phase change）モード、ＴＮ（twisted nematic）モード、ＳＴＮ（super twisted nematic)モード、ＢＴＮ(bistable twisted nematic）モード、ＥＣＢ（electrically controlled birefringence）モード、ＯＣＢ（optically compensated bend）モード、ＩＰＳ（in-plane switching）モード、ＦＦＳ（fringe field switching）モード、ＶＡ（vertical alignment）モードなどである。
【０００３】
これらの液晶表示素子において、その初期配向はポリイミド配向膜によって達成される。一方、配向膜を有しない液晶表示素子では、極性化合物および重合体または重合性の極性化合物を含有する液晶組成物が用いられる。まず、少量の極性化合物および少量の重合性化合物または少量の重合性極性化合物を添加した組成物を素子に注入する。ここで、極性化合物の作用によって液晶分子が配向することもある。次に、この組成物に紫外線を照射する。ここで、重合性化合物または重合性極性化合物が重合する。それにより液晶分子が配向しそれが安定化される。または注入後の配向が安定化される。この組成物では、極性化合物および重合体または重合性極性化合物によって液晶分子の配向を制御することが可能になるので、素子の応答時間が短縮され、画像の焼き付きが改善される。さらに、配向膜を有しない素子では、配向膜を形成する工程が不要である。配向膜がないので、配向膜と組成物との相互作用によって、素子の電気抵抗が低下することはない。極性化合物と重合体の組合せによるこのような効果は、ＴＮ、ＥＣＢ、ＯＣＢ、ＩＰＳ、ＶＡ、ＦＦＳ、ＦＰＡのようなモードを有する素子に期待できる。
【０００４】
液晶組成物に重合体を組み合わせる方法は様々な動作モードの液晶表示素子に適用することができ、ＰＳ−ＴＮ、ＰＳ−ＩＰＳ、ＰＳ−ＦＦＳ、ＰＳＡ−ＶＡ、ＰＳＡ−ＯＣＢなどのモードが知られている。このようなモードの素子で使用される重合性化合物は、優れた液晶分子を配向させる能力、適切な重合反応性、高い転化率及び液晶組成物への高い溶解性等の特性が要求される。これまで様々な重合性化合物が開発されてきたが、上記の特性をさらに向上させた化合物の開発が望まれている。
【先行技術文献】
【特許文献】
【０００５】
【特許文献１】特開２００３−３０７７２０号公報
【特許文献２】特開２００４−１３１７０４号公報
【特許文献３】特開２００６−１３３６１９号公報
【特許文献４】特表２０１０−５３７２５６号公報
【特許文献５】特開平１０−１８６３３０号公報
【特許文献６】欧州特許出願公開１８８９８９４号明細書
【特許文献７】中国特許出願公開第１０１６７１２５２号明細書
【特許文献８】国際公開第２０１３／７７３４３号
【特許文献９】国際公開第２０１４／６９６２号
【発明の概要】
【発明が解決しようとする課題】
【０００６】
本発明の第一の課題は、優れた液晶分子を配向させる能力、適切な重合反応性、高い転化率および液晶組成物への高い溶解度を有する重合性化合物を提供することである。第二の課題は、ネマチック相の高い上限温度、ネマチック相の低い下限温度、小さな粘度、適切な光学異方性、大きな誘電率異方性、適切な弾性定数、大きな比抵抗、適切なプレチルトなどの物性の少なくとも１つを充足する液晶複合体を提供することである。この課題は、少なくとも２つの物性に関して適切なバランスを有する液晶複合体を提供することである。第三の課題は、素子を使用できる広い温度範囲、短い応答時間、高い電圧保持率、低いしきい値電圧、大きなコントラスト比、および長い寿命を有する液晶表示素子を提供することである。
【課題を解決するための手段】
【０００７】
式（Ａ）で表される一価基を少なくとも１つ有する重合性化合物。
2020011987.tif 000002
式（Ａ）において、Ｒ１およびＲ２は独立して、水素、ハロゲン、または炭素数１から２０のアルキルであり、このアルキルにおいて、少なくとも１つの−ＣＨ２−は−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよい。
【発明の効果】
【０００８】
本発明の第一の長所は、優れた液晶分子を配向させる能力、適切な重合反応性、高い転化率および液晶組成物への高い溶解度を有する重合性化合物を提供することである。第二の長所は、液晶複合体が、ネマチック相の高い上限温度、ネマチック相の低い下限温度、小さな粘度、適切な光学異方性、大きな誘電率異方性、適切な弾性定数、大きな比抵抗、適切なプレチルトなどの物性の少なくとも１つを充足することである。この長所は、液晶複合体が少なくとも２つの物性に関して適切なバランスを有することである。第三の長所は、液晶表示素子が、素子を使用できる広い温度範囲、短い応答時間、高い電圧保持率、低いしきい値電圧、大きなコントラスト比、および長い寿命を有することである。
【発明を実施するための形態】
【０００９】
この明細書における用語の使い方は次のとおりである。液晶性化合物は、ネマチック相、スメクチック相などの液晶相を有する非重合性の化合物、および液晶相を有しないが上限温度、下限温度、粘度、誘電率異方性のような液晶組成物の物性を調整する目的で混合される非重合性の化合物の総称である。この化合物は、例えば１，４−シクロヘキシレンや１，４−フェニレンのような六員環を有し、その分子構造は棒状（rod like）である。液晶組成物は、液晶性化合物の混合物である。重合性化合物は、重合体を生成させる目的で組成物に添加する化合物である。重合性組成物は、重合性化合物、液晶組成物、添加物などの混合物である。液晶複合体は、この重合性組成物の重合によって生成する複合体である。液晶表示素子は、液晶表示パネルおよび液晶表示モジュールの総称である。ネマチック相の上限温度は、液晶組成物、重合性組成物、または液晶複合体におけるネマチック相−等方相の相転移温度であり、上限温度と略すことがある。ネマチック相の下限温度は、下限温度と略すことがある。重合反応性は、反応物が重合するときの容易さの度合いを指す。転化率は、反応物に対する、化学反応によって消費された反応物の重量比である。
【００１０】
液晶組成物は、液晶性化合物を混合することによって調製される。液晶性化合物の割合（含有量）は、この液晶組成物の重量に基づいた重量百分率（重量％）で表される。この組成物に光学活性化合物、酸化防止剤、紫外線吸収剤、光安定剤、熱安定剤、消泡剤、重合性化合物、重合開始剤、重合禁止剤のような添加物が必要に応じて添加される。添加物の割合（添加量）は、液晶性化合物の割合と同様に、液晶組成物の重量に基づいた重量百分率（重量％）で表される。重量百万分率（ｐｐｍ）が用いられることもある。重合開始剤および重合禁止剤の割合は、例外的に重合性化合物の重量に基づいて表される。
【００１１】
式（１）で表わされる化合物を化合物（１）と略すことがある。式（１）で表される化合物の群から選択された少なくとも１つの化合物を「化合物（１）」と略すことがある。「化合物（１）」は、式（１）で表される１つの化合物、２つの化合物の混合物、または３つ以上の化合物の混合物を意味する。他の式で表される化合物についても同様である。化合物（１）の環Ａ１において、円を横切る線は、Ｐ１−Ｓ１基が六員環、縮合環などの環上の結合位置を任意に選択できることを意味する。このルールは、Ｐ２−Ｓ２基のような記号にも適用される。式（２）から（８）において、六角形で囲まれたＢ１、Ｃ１、Ｄ１などの記号は、環Ｂ１、環Ｃ１、環Ｄ１などの環に対応する。Ｒ１１の記号を式（２）、式（３）などの複数の式に使用する。これらの化合物において、任意の２つのＲ１１が表わす２つの末端基は、同一であってもよいし、または異なってもよい。式（８）において、ｉが２のとき、２つのＤ１が１つの式に存在する。この化合物において、２つのＤ１が表わす２つの環は、同一であってもよいし、または異なってもよい。このルールは、ｊが２より大きいときのＤ１にも適用される。このルールは、Ｐ１−Ｓ１基のような他の記号にも適用される。
【００１２】
「少なくとも１つの“Ａ”は、“Ｂ”で置き換えられてもよい」の表現は、“Ａ”の数が１つのとき、“Ａ”の位置は任意であり、“Ａ”の数が２つ以上のときも、それらの位置は制限なく自由に選択できることを意味する。「少なくとも１つのＡが、Ｂ、ＣまたはＤで置き換えられてもよい」という表現は、少なくとも１つのＡがＢで置き換えられた場合、少なくとも１つのＡがＣで置き換えられた場合、および少なくとも１つのＡがＤで置き換えられた場合、さらに複数のＡがＢ、Ｃ、Ｄの少なくとも２つで置き換えられた場合を含むことを意味する。例えば、少なくとも１つの−ＣＨ２−（または−ＣＨ２ＣＨ２−）が−Ｏ−（または−ＣＨ＝ＣＨ−）で置き換えられてもよいアルキルには、アルキル、アルケニル、アルコキシ、アルコキシアルキル、アルコキシアルケニル、アルケニルオキシアルキルが含まれる。なお、連続する２つの−ＣＨ２−が−Ｏ−で置き換えられて、−Ｏ−Ｏ−のようになることは好ましくない。アルキルなどにおいて、メチル部分（−ＣＨ２−Ｈ）の−ＣＨ２−が−Ｏ−で置き換えられて−Ｏ−Ｈになることも好ましくない。
【００１３】
２−フルオロ−１，４−フェニレンは、下記の２つの二価基を意味する。化学式において、フッ素は左向き（Ｌ）であってもよいし、右向き（Ｒ）であってもよい。このルールは、テトラヒドロピラン−２，５−ジイルのような、環から誘導された左右非対称な二価基にも適用される。
2020011987.tif 000003
【００１４】
ハロゲンは、フッ素、塩素、臭素、およびヨウ素を意味する。好ましいハロゲンはフッ素または塩素である、さらに好ましいハロゲンはフッ素である。
【００１５】
本発明は、下記の項に記載された内容を包含する。
【００１６】
項１．  式（Ａ）で表される一価基の少なくとも１つを有する重合性化合物。
2020011987.tif 000004
式（Ａ）において、
Ｒ１およびＲ２は独立して、水素、ハロゲン、または炭素数１から２０のアルキルであり、このアルキルにおいて、少なくとも１つの−ＣＨ２−は−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよい。
【００１７】
項２．  式（１）で表わされる項１に記載の重合性化合物。
2020011987.tif 000005
式（１）において、
Ｐ１およびＰ２は独立して重合性基であり；
Ｓ１およびＳ２は独立して、単結合または炭素数１から１０のアルキレンであり、このアルキレンにおいて、少なくとも１つの−ＣＨ２−は、−Ｏ−、−ＣＯ−、−ＣＯＯ−または−ＯＣＯ−で置き換えられてもよく、少なくとも１つの−ＣＨ２−ＣＨ２−は、−ＣＨ＝ＣＨ−または−Ｃ≡Ｃ−で置き換えられてもよく、これらの二価基において、少なくとも１つの水素は、ハロゲンまたは炭素数１から３のアルキルで置き換えられてもよく；
Ｒ４およびＲ５は独立して、水素、ハロゲン、−Ｓ１−Ｐ１、−Ｓ２−Ｐ２、または炭素数１から２０のアルキルであり、このアルキルにおいて、少なくとも１つの−ＣＨ２−は−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよく；
ａ１およびａ２は独立して、０、１、２、３、または４であり；
−Ｓ１−Ｐ１および−Ｓ２−Ｐ２を合わせた個数は、１から８であり、そしてすべての−Ｓ１−Ｐ１およびすべての−Ｓ２−Ｐ２のうち少なくとも１つは、式（Ａ）で表される一価基であり、
2020011987.tif 000006
式（Ａ）において、
Ｒ１およびＲ２は独立して、水素、ハロゲン、または炭素数１から２０のアルキルであり、このアルキルにおいて、少なくとも１つの−ＣＨ２−は−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよく；
式（１）において、
環Ａ１および環Ａ２は独立して、炭素数３から１８の脂環式炭化水素、炭素数６から１８の芳香族炭化水素、または炭素数３から１８のヘテロ芳香族炭化水素から誘導された二価基であり、これらの二価基において、少なくとも１つの水素は、ハロゲン、炭素数１から１２のアルキル、炭素数１から１２のアルコキシ、炭素数１から１２のアルケニル、または炭素数１から１２のアルケニルオキシで置き換えられてもよく、これらの一価の炭化水素基において、少なくとも１つの水素はハロゲンで置き換えられてもよく；
Ｚ１は単結合または炭素数１から１０のアルキレンであり、このアルキレンにおいて、少なくとも１つの−ＣＨ２−は、−Ｏ−、−ＣＯ−、−ＣＯＯ−、または−ＯＣＯ−で置き換えられてもよく、少なくとも１つの−ＣＨ２−ＣＨ２−は、−ＣＨ＝ＣＨ−、−Ｃ（ＣＨ３）＝ＣＨ−、−ＣＨ＝Ｃ（ＣＨ３）−、−Ｃ（ＣＨ３）＝Ｃ（ＣＨ３）−、または−ＣＨ≡ＣＨ−で置き換えられてもよく、これらの二価基において、少なくとも１つの水素は、ハロゲンで置き換えられてもよく；
ｂ１は、０、１、２、または３である。
【００１８】
項３．  式（１−１−１）から式（１−１−３）のいずれか１つで表される、項１に記載の重合性化合物。
2020011987.tif 000007
式（１−１−１）から式（１−１−３）において、
Ｒ１およびＲ２は独立して、水素、ハロゲン、または炭素数１から２０のアルキルであり、このアルキルにおいて、少なくとも１つの−ＣＨ２−は−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよく；
Ｒ４は、水素、ハロゲン、−Ｓ１−Ｐ１、または炭素数１から２０のアルキルであり、このアルキルにおいて、少なくとも１つの−ＣＨ２−は−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよく；
Ｓ１およびＳ２は独立して、単結合または炭素数１から１０のアルキレンであり、このアルキレンにおいて、少なくとも１つの−ＣＨ２−は、−Ｏ−、−ＣＯ−、−ＣＯＯ−、−または−ＯＣＯ−で置き換えられてもよく、少なくとも１つの−ＣＨ２−ＣＨ２−は、−ＣＨ＝ＣＨ−または−Ｃ≡Ｃ−で置き換えられてもよく、これらの二価基において、少なくとも１つの水素は、ハロゲンまたは炭素数１から３のアルキルで置き換えられてもよく；
Ｐ１は重合性基であり；
環Ａ１、環Ａ２、および環Ａ３は独立して、炭素数３から１８の脂環式炭化水素、炭素数６から１８の芳香族炭化水素、または炭素数３から１８のヘテロ芳香族炭化水素から誘導された二価基であり、これらの二価基において、少なくとも１つの水素は、ハロゲン、炭素数１から１２のアルキル、炭素数１から１２のアルコキシ、炭素数１から１２のアルケニル、または炭素数１から１２のアルケニルオキシで置き換えられてもよく、これらの一価の炭化水素基において、少なくとも１つの水素はハロゲンで置き換えられてもよく；
Ｚ１およびＺ２は独立して、単結合または炭素数１から１０のアルキレンであり、このアルキレンにおいて、少なくとも１つの−ＣＨ２−は、−Ｏ−、−ＣＯ−、−ＣＯＯ−、または−ＯＣＯ−で置き換えられてもよく、少なくとも１つの−ＣＨ２−ＣＨ２−は、−ＣＨ＝ＣＨ−、−Ｃ（ＣＨ３）＝ＣＨ−、−ＣＨ＝Ｃ（ＣＨ３）−、−Ｃ（ＣＨ３）＝Ｃ（ＣＨ３）−、または−ＣＨ≡ＣＨ−で置き換えられてもよく、これらの二価基において、少なくとも１つの水素は、ハロゲンで置き換えられてもよい。
【００１９】
項４．  式（１−１−４）から式（１−１−６）のいずれか１つで表される、項１に記載の重合性化合物。
2020011987.tif 000008
式（１−１−４）から式（１−１−６）において、
Ｒ１およびＲ２は独立して、水素、ハロゲン、または炭素数１から２０のアルキルであり、このアルキルにおいて、少なくとも１つの−ＣＨ２−は−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよく；
Ｒ４は、水素、ハロゲン、−Ｓ１−Ｐ１、または炭素数１から２０のアルキルであり、このアルキルにおいて、少なくとも１つの−ＣＨ２−は−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよく；
Ｓ１は、単結合または炭素数１から１０のアルキレンであり、このアルキレンにおいて、少なくとも１つの−ＣＨ２−は、−Ｏ−、−ＣＯ−、−ＣＯＯ−、−または−ＯＣＯ−で置き換えられてもよく、少なくとも１つの−ＣＨ２−ＣＨ２−は、−ＣＨ＝ＣＨ−または−Ｃ≡Ｃ−で置き換えられてもよく、これらの二価基において、少なくとも１つの水素は、ハロゲンまたは炭素数１から３のアルキルで置き換えられてもよく；
Ｐ１は重合性基であり；
環Ａ１、環Ａ２および環Ａ３は独立して、炭素数３から１８の脂環式炭化水素、炭素数６から１８の芳香族炭化水素、または炭素数３から１８のヘテロ芳香族炭化水素から誘導された二価基であり、これらの二価基において、少なくとも１つの水素は、ハロゲン、炭素数１から１２のアルキル、炭素数１から１２のアルコキシ、炭素数１から１２のアルケニル、または炭素数１から１２のアルケニルオキシで置き換えられてもよく、これらの一価の炭化水素基において、少なくとも１つの水素はハロゲンで置き換えられてもよい。
【００２０】
項５．  式（１−１−５）で表される項１に記載の重合性化合物。
2020011987.tif 000009
式（１−１−５）において、
Ｒ１およびＲ２は独立して、水素、ハロゲン、または炭素数１から２０のアルキルであり、このアルキルにおいて、少なくとも１つの−ＣＨ２−は−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよく；
Ｒ４は、水素、ハロゲン、または炭素数１から２０のアルキルであり、このアルキルにおいて、少なくとも１つの−ＣＨ２−は−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよく；
環Ａ１および環Ａ２は独立して、１，４−シクロヘキシレン、１，４−シクロヘキセニレン、１，４−フェニレンであり、これらの環上の少なくとも１つの水素はハロゲンで置き換えられていてもよい。
【００２１】
項６．  式（１−１−７）で表される項１に記載の重合性化合物。
2020011987.tif 000010
式（１−１−７）において、
Ｒ１およびＲ２は独立して、水素、ハロゲン、または炭素数１から２０のアルキルであり、このアルキルにおいて、少なくとも１つの−ＣＨ２−は−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよく；
環Ａ１および環Ａ２は独立して、１，４−シクロヘキシレン、１，４−フェニレンであり、これらの環上の少なくとも１つの水素はハロゲンで置き換えられていてもよく；
Ｚ１は単結合または炭素数１から１０のアルキレンであり、このアルキレンにおいて、少なくとも１つの−ＣＨ２−は、−Ｏ−、−ＣＯ−、−ＣＯＯ−、または−ＯＣＯ−で置き換えられてもよく、少なくとも１つの−ＣＨ２−ＣＨ２−は、−ＣＨ＝ＣＨ−、−Ｃ（ＣＨ３）＝ＣＨ−、−ＣＨ＝Ｃ（ＣＨ３）−、−Ｃ（ＣＨ３）＝Ｃ（ＣＨ３）−、または−ＣＨ≡ＣＨ−で置き換えられてもよく、これらの二価基において、少なくとも１つの水素は、ハロゲンで置き換えられてもよい。
【００２２】
項７．  項１から６のいずれか１項に記載の重合性化合物を少なくとも１つを含有する重合性組成物。
【００２３】
項８．  式（２）から（４）で表される化合物の群から選択された少なくとも１つの化合物をさらに含有する、項７に記載の重合性組成物。
2020011987.tif 000011
式（２）から（４）において、
Ｒ１１およびＲ１２は独立して、炭素数１から１０のアルキルまたは炭素数２から１０のアルケニルであり、このアルキルまたはアルケニルにおいて、少なくとも１つの−ＣＨ２−は−Ｏ−で置き換えられてもよく、少なくとも１つの水素はフッ素で置き換えられてもよく；
環Ｂ１、環Ｂ２、環Ｂ３、および環Ｂ４は独立して、１，４−シクロヘキシレン、１，４−フェニレン、２−フルオロ−１，４−フェニレン、２，５−ジフルオロ−１，４−フェニレン、またはピリミジン−２，５−ジイルであり；
Ｚ１１、Ｚ１２およびＺ１３は独立して、単結合、−ＣＨ２ＣＨ２−、−ＣＨ＝ＣＨ−、−Ｃ≡Ｃ−、または−ＣＯＯ−である。
【００２４】
項９．  式（５）から（７）で表される化合物の群から選択された少なくとも１つの化合物をさらに含有する、項７または８に記載の重合性組成物。
2020011987.tif 000012
式（５）から（７）において、
Ｒ１３は炭素数１から１０のアルキルまたは炭素数２から１０のアルケニルであり、このアルキルおよびアルケニルにおいて、少なくとも１つの−ＣＨ2−は−Ｏ−で置き換えられてもよく、少なくとも１つの水素はフッ素で置き換えられてもよく；
Ｘ１１は、フッ素、塩素、−ＯＣＦ3、−ＯＣＨＦ2、−ＣＦ3、−ＣＨＦ2、−ＣＨ2Ｆ、−ＯＣＦ2ＣＨＦ2、または−ＯＣＦ2ＣＨＦＣＦ3であり；
環Ｃ１、環Ｃ２および環Ｃ３は独立して、１，４−シクロヘキシレン、少なくとも１つの水素がフッ素で置き換えられてもよい１，４−フェニレン、テトラヒドロピラン−２，５−ジイル、１，３−ジオキサン−２，５−ジイル、またはピリミジン−２，５−ジイルであり；
Ｚ１４、Ｚ１５およびＺ１６は独立して、単結合、−ＣＨ２ＣＨ２−、−ＣＨ＝ＣＨ−、−Ｃ≡Ｃ−、−ＣＯＯ−、−ＣＦ２Ｏ−、−ＯＣＦ２−、−ＣＨ２Ｏ−、または−（ＣＨ２）４−であり；
Ｌ１１およびＬ１２は独立して、水素またはフッ素である。
【００２５】
項１０．  式（８）で表される化合物の群から選択された少なくとも１つの化合物をさらに含有する、項７から９のいずれか１項に記載の重合性組成物。
2020011987.tif 000013
式（８）において、
Ｒ１４は炭素数１から１０のアルキルまたは炭素数２から１０のアルケニルであり、このアルキルおよびアルケニルにおいて、少なくとも１つの−ＣＨ2−は−Ｏ−で置き換えられてもよく、少なくとも１つの水素はフッ素で置き換えられてもよく；
Ｘ１２は−Ｃ≡Ｎまたは−Ｃ≡Ｃ−Ｃ≡Ｎであり；
環Ｄ１は、１，４−シクロヘキシレン、少なくとも１つの水素がフッ素で置き換えられてもよい１，４−フェニレン、テトラヒドロピラン−２，５−ジイル、１，３−ジオキサン−２，５−ジイル、またはピリミジン−２，５−ジイルであり；
Ｚ１７は、単結合、−ＣＨ２ＣＨ２−、−Ｃ≡Ｃ−、−ＣＯＯ−、−ＣＦ２Ｏ−、−ＯＣＦ２−、または−ＣＨ２Ｏ−であり；
Ｌ１３およびＬ１４は独立して、水素またはフッ素であり；
ｉは、１、２、３、または４である。
【００２６】
項１１．  項７から１０のいずれか１項に記載の重合性組成物の重合によって生成する液晶複合体。
【００２７】
項１２．  項７から１０のいずれか１項に記載の重合性組成物の重合によって生成する光学異方性体。
【００２８】
項１３．  項７から１０のいずれか１項に記載の重合性組成物または項１１に記載の液晶複合体を含有する液晶表示素子。
【００２９】
項１４．  項１から６のいずれか１項に記載の重合性化合物、項７から１０のいずれか１項に記載の重合性組成物、および項１１に記載の液晶複合体の群から選択された少なくとも１つの液晶表示素子における使用。
【００３０】
本発明は、次の項も含む。（ａ）  光学活性化合物、酸化防止剤、紫外線吸収剤、光安定剤、熱安定剤、消泡剤、重合開始剤、重合禁止剤などの添加物の少なくとも１つをさらに含有する、上記の重合性組成物。（ｂ）  少なくとも１つの重合開始剤をさらに含有する、上記の重合性組成物。（ｃ）  式（Ａ）で表される一価基を有しない重合性化合物をさらに含有する、上記の重合性組成物、（ｄ）  ＰＳＡモードを有する液晶表示素子に適した重合性組成物において、化合物（１）の使用、（ｅ）  ＰＳＡモードを有する液晶表示素子において、化合物（１）の使用、（ｆ）  ＰＳＡモードを有する液晶表示素子において、式（１）、および式（１−１−１）から（１−１−７）で表される化合物の群から選択された少なくとも１つの化合物の使用、（ｇ）  ＰＳＡモードを有する液晶表示素子において、上記の化合物の少なくとも１つを含有する重合性組成物の使用、（ｈ）  ＰＳＡモードを有する液晶表示素子において、上記の重合性組成物の重合によって生成する液晶複合体の使用、（ｉ）  ＰＳ−ＴＮ、ＰＳ−ＩＰＳ、ＰＳ−ＦＦＳ、ＰＳＡ−ＶＡ、またはＰＳＡ−ＯＣＢのモードを有する液晶表示素子において、上記の化合物、上記の重合性組成物、または上記の液晶複合体の使用。
【００３１】
本発明は、次の項も含む。（ｊ）  ＰＳＡモードを有する液晶表示素子において、式（１）で表わされる化合物と、式（２）、（３）、および（４）で表される化合物の群から選択された少なくとも１つの化合物とを含有する組成物の使用。（ｋ）  ＰＳＡモードを有する液晶表示素子において、式（１）で表わされる化合物と、式（５）、（６）、および（７）で表される化合物の群から選択される少なくとも１つの化合物とを含有する組成物の使用。（ｌ）  ＰＳＡモードを有する液晶表示素子において、式（１）で表わされる化合物と、式（８）で表される化合物の群から選択された少なくとも１つの化合物とを含有する組成物の使用。
【００３２】
本発明の重合性化合物についてまず説明し、そのあとに、合成法、重合性組成物、液晶複合体、液晶表示素子の順で説明をする。
【００３３】
１．重合性化合物
本発明の重合性化合物は、少なくとも１つの一価基（Ａ）を有する。
2020011987.tif 000014
式（Ａ）において、Ｒ１およびＲ２は独立して、水素、ハロゲン、または炭素数１から２０のアルキルであり、このアルキルにおいて、少なくとも１つの−ＣＨ２−は−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよい。
【００３４】
第一に、化合物（１）は、液晶性化合物に類似した棒状の分子構造を有するので、液晶組成物への溶解度は高い。したがって、化合物（１）は、ＰＳＡモードを有する素子に必要な重合性化合物として適している。第二に、化合物（１）は適切な重合性を有している。したがって、化合物（１）は安定に保存することが可能である。重合に際しては、光反応の速度を容易に制御することができる。紫外線を適度に照射することによって重合させることが可能である。過度の紫外線を必要としない。
【００３５】
化合物（１）において、重合性基Ｐ、連結基Ｓ、環Ａ、および結合基Ｚのそれぞれの好ましい例は、以下のとおりである。この例は、化合物（１）の下位の化合物にも適用される。化合物（１）は、これらの基の種類を適切に組み合わせることによって、物性を任意に調整することが可能である。化合物の物性に大きな差異がないので、化合物（１）は、２Ｈ（重水素）、１３Ｃなどの同位体を天然存在比の量より多く含んでもよい。
2020011987.tif 000015
【００３６】
式（１）において、Ｐ１およびＰ２は独立して重合性基である。重合性基の例は、アクリロイルオキシ、メタクリロイルオキシ、アクリルアミド、メタクリルアミド、ビニルオキシ、ビニルカルボニル、オキシラニル、オキセタニル、３，４−エポキシシクロヘキシル、またはマレイミドである。これらの基において、少なくとも１つの水素は、フッ素、メチル、またはトリフルオロメチルで置き換えられてもよい。重合性基の好ましい例は、アクリロイルオキシ（Ｐ−１）、ビニルオキシ（Ｐ−２）、オキシラニル（Ｐ−３）またはマレイミド（Ａ）であり、ここでＭ１およびＭ２は独立して、水素、フッ素、メチル、またはトリフルオロメチルであり、Ｒ１およびＲ２は、式（Ａ）で表される一価基での定義と同一である。
2020011987.tif 000016
2020011987.tif 000017
【００３７】
式（１）において、Ｓ１およびＳ２は独立して、単結合または炭素数１から１０のアルキレンであり、このアルキレンにおいて、少なくとも１つの−ＣＨ２−は、−Ｏ−、−ＣＯ−、−ＣＯＯ−または−ＯＣＯ−で置き換えられてもよく、少なくとも１つの−ＣＨ２−ＣＨ２−は、−ＣＨ＝ＣＨ−または−Ｃ≡Ｃ−で置き換えられてもよく、これらの二価基において、少なくとも１つの水素は、ハロゲンまたは炭素数１から３のアルキルで置き換えられてもよい。
【００３８】
Ｓ１またはＳ２の好ましい例は、単結合、−ＣＨ２−、−ＣＨ２Ｏ−、−ＯＣＨ２−、−ＣＯＯ−、−ＯＣＯ−、−ＣＨ２ＣＨ２−、−ＣＨ＝ＣＨ−、−Ｃ≡Ｃ−、−（ＣＨ２）３−、−ＣＨ２ＣＨ２Ｏ−、−ＯＣＨ２ＣＨ２−、−ＣＨ＝ＣＨ−Ｏ−、−Ｏ−ＣＨ＝ＣＨ−、−Ｃ≡Ｃ−Ｏ−、−Ｏ−Ｃ≡Ｃ−、−（ＣＨ２）４−、−（ＣＨ２）３−Ｏ−、−Ｏ−（ＣＨ２）３−、−（ＣＨ２）４−、−（ＣＨ２）４Ｏ−、または−Ｏ（ＣＨ２）４−である。さらに好ましい例は、単結合、−ＣＨ２−、−ＣＨ２Ｏ−、−ＯＣＨ２−、−ＣＯＯ−、−ＯＣＯ−、−ＣＨ＝ＣＨ−、−Ｃ≡Ｃ−、−ＣＨ２ＣＨ２Ｏ−、−ＯＣＨ２ＣＨ２−、−ＣＨ＝ＣＨ−O−、または−Ｏ−ＣＨ＝ＣＨ−である。特に好ましい例は、単結合、−ＣＨ２−、−ＣＨ＝ＣＨ−、−ＣＨ＝ＣＨ−Ｏ−、−Ｏ−ＣＨ＝ＣＨ−、−ＣＨ２ＣＨ２Ｏ−、または−ＯＣＨ２ＣＨ２−である。最も好ましい例は、単結合である。−ＣＨ＝ＣＨ−の二重結合の立体配置はシス型であっても、トランス型であってもよい。トランス型はシス型より好ましい。
【００３９】
式（１）において、Ｒ４およびＲ５は独立して、水素、ハロゲン、−Ｓ１−Ｐ１、−Ｓ２−Ｐ２、または炭素数１から２０のアルキルであり、このアルキルにおいて、少なくとも１つの−ＣＨ２−は−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよい。
【００４０】
式（１）において、ａ１およびａ２は独立して、０、１、２、３、または４である。−Ｓ１−Ｐ１または−Ｓ２−Ｐ２は、重合に関与する一価基である。−Ｓ１−Ｐ１および−Ｓ２−Ｐ２を合わせた個数は、１から８である。好ましい例は１から６であり、さらに好ましい例は１から３である。最も好ましい例は１または２である。
【００４１】
式（１）において、すべての−Ｓ１−Ｐ１およびすべての−Ｓ２−Ｐ２のうちの少なくとも１つが、式（Ａ）で表される一価基である。
2020011987.tif 000018
式（Ａ）において、Ｒ１およびＲ２は独立して、水素、ハロゲン、または炭素数１から２０のアルキルであり、このアルキルにおいて、少なくとも１つの−ＣＨ２−は−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよい。好ましいＲ１またはＲ２は、メチル、エチル、または水素である。さらに好ましいＲ１またはＲ２は水素である。
【００４２】
式（１）において、環Ａ１および環Ａ２は独立して、炭素数３から１８の脂環式炭化水素、炭素数６から１８の芳香族炭化水素、または炭素数３から１８のヘテロ芳香族炭化水素から、２つの水素を除くことによって誘導された二価基である。これらの二価基において、少なくとも１つの水素は、ハロゲン、炭素数１から１２のアルキル、炭素数１から１２のアルコキシ、炭素数１から１２のアルケニル、または炭素数１から１２のアルケニルオキシで置き換えられてもよく、これらの一価の炭化水素基において、少なくとも１つの水素はハロゲンで置き換えられてもよい。さらに、環Ａ１はａ１個の水素が−Ｓ１−Ｐ１で置き換えられていて、環Ａ２はａ２個の水素が−Ｓ２−Ｐ２で置き換えられている。
【００４３】
脂環式炭化水素の例は、ＣｎＨ２ｎで表される、シクロプロパン、シクロブタン、シクロヘキサン、シクロヘプタン、シクロオクタンなどである。他の例は、デカヒドロナフタレンなどである。芳香族炭化水素の例は、ベンゼン、ナフタレン、アントラセン、フェナントレン、フルオレン、インダン、インデン、テトラヒドロナフタレンなどである。ヘテロ芳香族炭化水素の例は、ピリジン、ピリミジン、フラン、ピラン、チオフェン、ベンゾフランなどである。これらの炭化水素は、フッ素、塩素、アルキルのような一価基で置換されてもよい。環Ａ１または環Ａ２の好ましい例は、ベンゼン、フルオロベンゼン、ナフタレン、フルオレン、またはフェナントレンである。さらに好ましい例は、ベンゼンまたはナフタレンである。
【００４４】
式（１）において、Ｚ１は単結合または炭素数１から１０のアルキレンであり、このアルキレンにおいて、少なくとも１つの−ＣＨ２−は、−Ｏ−、−ＣＯ−、−ＣＯＯ−または−ＯＣＯ−で置き換えられてもよく、少なくとも１つの−ＣＨ２−ＣＨ２−は、−ＣＨ＝ＣＨ−、−Ｃ（ＣＨ３）＝ＣＨ−、−ＣＨ＝Ｃ（ＣＨ３）−、−Ｃ（ＣＨ３）＝Ｃ（ＣＨ３）−、または−ＣＨ≡ＣＨ−で置き換えられてもよく、これらの二価基において、少なくとも１つの水素は、ハロゲンで置き換えられてもよい。
【００４５】
Ｚ１の好ましい例は、単結合、炭素数１から４のアルキレン、−ＣＯＯ−、−ＯＣＯ−、−ＣＨ２Ｏ−、−ＯＣＨ２−、−ＣＦ２Ｏ−、−ＯＣＦ２−、−ＣＨ＝ＣＨ−、−ＣＨ＝ＣＨ−ＣＯＯ−、−ＯＣＯ−ＣＨ＝ＣＨ−、−Ｃ（ＣＨ３）＝ＣＨ−ＣＯＯ−、−ＯＣＯ−ＣＨ＝Ｃ（ＣＨ３）−、−ＣＨ＝Ｃ（ＣＨ３）−ＣＯＯ−、−ＯＣＯ−（ＣＨ３）Ｃ＝ＣＨ−、−Ｃ（ＣＨ３）＝Ｃ（ＣＨ３）−ＣＯＯ−、−ＯＣＯ−Ｃ（ＣＨ３）＝Ｃ（ＣＨ３）−、−ＣＯ−ＣＨ＝ＣＨ−、−ＣＨ＝ＣＨ−ＣＯ−、−Ｃ（ＣＨ３）＝Ｃ（ＣＨ３）−、−ＣＨ＝ＣＨ−ＣＨ２Ｏ−、−ＯＣＨ２−ＣＨ＝ＣＨ−、−ＣＨ＝ＣＨ−ＯＣＨ２−、−ＣＨ２Ｏ−ＣＨ＝ＣＨ−、または−ＣＨ≡ＣＨ−である。さらに好ましい例は、単結合、エチレン、−ＣＯＯ−、−ＯＣＯ−、−ＣＨ＝ＣＨ−、−ＣＨ＝ＣＨ−ＣＯＯ−、−ＯＣＯ−ＣＨ＝ＣＨ−、または−ＣＨ≡ＣＨ−である。最も好ましい例は単結合である。
【００４６】
式（１）において、ｂ１は、０、１、２、または３である。ｂ１が０のとき、この化合物は環Ａ１で表される環を１つ有する。この場合、好ましい環Ａ１は、ナフタレン、アントラセン、フェナントレン、ベンゼンのような縮合環から、２つの水素を除くことによって誘導された二価基である。ｂ１が１のとき、この化合物は、環Ａ１と環Ａ２とを有する。この場合、好ましい環Ａ１または環Ａ２は、ベンゼン、フッ素、またはメチルのような置換基で置換されたベンゼンから誘導された二価基である。ｂ１が２のとき、この化合物は、環Ａ１、環Ａ２および環Ａ２の３環を有する。好ましい環Ａ１または環Ａ２は、ベンゼン、フッ素のような置換基で置換されたベンゼンから誘導された二価基である。
【００４７】
２．合成法
化合物（１）の合成法を説明する。化合物（１）は、有機合成化学の方法を適切に組み合わせることにより合成できる。出発物質に目的の末端基、環、および結合基を導入する方法は、フーベン−ヴァイル（Houben-Wyle, Methoden der Organische Chemie, Georg-Thieme Verlag, Stuttgart）、オーガニック・シンセシズ（Organic Syntheses, John Wily & Sons, Inc.）、オーガニック・リアクションズ（Organic Reactions, John Wily & Sons Inc.）、コンプリヘンシブ・オーガニック・シンセシス（Comprehensive Organic Synthesis, Pergamon Press）、新実験化学講座（丸善）などの成書に記載されている。
【００４８】
２−１．結合基Ｚの生成
化合物（１）における結合基Ｚを生成する方法の例は、下記のスキームのとおりである。このスキームにおいて、ＭＳＧ１（またはＭＳＧ２）は、少なくとも１つの環を有する一価の有機基である。複数のＭＳＧ１（またはＭＳＧ２）が表わす一価の有機基は、同一であってもよいし、または異なってもよい。化合物（１Ａ）から（１Ｉ）は、化合物（１）に相当する。エステルの生成においては、−ＣＯＯ−を有する化合物の合成法を示した。−ＯＣＯ−を有する化合物もこの合成法によって合成することが可能である。他の非対称な結合基についても同様である。
【００４９】
2020011987.tif 000019
【００５０】
2020011987.tif 000020
【００５１】
（１）  単結合の生成
アリールホウ酸（２１）と公知の方法で合成される化合物（２２）とを、炭酸塩水溶液中、テトラキス（トリフェニルホスフィン）パラジウムのような触媒の存在下で反応させて化合物（１Ａ）を合成する。この化合物（１Ａ）は、公知の方法で合成される化合物（２３）にｎ−ブチルリチウムを、次いで塩化亜鉛を反応させ、ジクロロビス（トリフェニルホスフィン）パラジウムのような触媒の存在下で化合物（２２）を反応させることによっても合成される。
【００５２】
（２）  −ＣＯＯ−の生成
化合物（２３）にｎ−ブチルリチウムを、続いて二酸化炭素を反応させてカルボン酸（２４）を得る。化合物（２４）と、公知の方法で合成されるフェノール（２５）とをＤＣＣ（１，３−ジシクロヘキシルカルボジイミド）とＤＭＡＰ（Ｎ，Ｎ−ジメチル−４−アミノピリジン）の存在下で脱水縮合させて化合物（１Ｂ）を合成する。
【００５３】
（３）  −ＣＦ２Ｏ−の生成
化合物（１Ｂ）をローソン試薬のような硫黄化剤で処理して化合物（２６）を得る。化合物（２６）をフッ化水素ピリジン錯体とＮＢＳ（Ｎ−ブロモスクシンイミド）でフッ素化し、化合物（１Ｃ）を合成する。M. Kuroboshi et al., Chem. Lett., 1992, 827.を参照。化合物（１Ｃ）は化合物（２６）を（ジエチルアミノ）サルファートリフルオリド（ＤＡＳＴ）でフッ素化しても合成される。W. H. Bunnelle et al., J. Org. Chem. 1990, 55, 768.を参照。Peer. Kirsch et al., Angew. Chem. Int. Ed. 2001, 40, 1480.に記載の方法によってこの結合基を生成させることも可能である。
【００５４】
（４）  −ＣＨ＝ＣＨ−の生成
化合物（２２）をｎ−ブチルリチウムで処理した後、Ｎ，Ｎ−ジメチルホルムアミド（ＤＭＦ）などのホルムアミドと反応させてアルデヒド（２８）を得る。公知の方法で合成されるホスホニウム塩（２７）をカリウムｔｅｒｔ−ブトキシドのような塩基で処理して発生させたリンイリドを、アルデヒド（２８）に反応させて化合物（１Ｄ）を合成する。反応条件によってはシス体が生成するので、必要に応じて公知の方法によりシス体をトランス体に異性化する。
【００５５】
（５）  −ＣＨ２Ｏ−の生成
化合物（２８）を水素化ホウ素ナトリウムなどの還元剤で還元して化合物（２９）を得る。これを臭化水素酸などでハロゲン化して化合物（３１）を得る。炭酸カリウムなどの存在下で、化合物（３１）を化合物（３０）と反応させて化合物（１Ｅ）を合成する。
【００５６】
（６）  −ＣＨ＝ＣＨ−ＣＯＯ−の生成
水素化ナトリウムなどの塩基をジエチルホスホノ酢酸エチルに作用させてリンイリドを調製し、このリンイリドをアルデヒド（３２）と反応させてエステル（３３）を得る。エステル（３３）を水酸化ナトリウムなどの塩基の存在下で加水分解してカルボン酸（３４）を得る。この化合物と化合物（２５）とを脱水縮合させて化合物（１Ｆ）を合成する。
【００５７】
（７）  −Ｃ（ＣＨ３）＝ＣＨ−ＣＯＯ−の生成
水素化ナトリウムなどの塩基をジエチルホスホノ酢酸エチルに作用させてリンイリドを調製し、このリンイリドをメチルケトン（３５）と反応させてエステル（３６）を得る。次にエステル（３６）を水酸化ナトリウムなどの塩基の存在下で加水分解してカルボン酸（３７）を得たのち、化合物（２５）との脱水縮合によって化合物（１Ｇ）を合成する。
【００５８】
（８）  −ＣＨ＝Ｃ（ＣＨ３）−ＣＯＯ−の生成
公知の方法で合成される化合物（３８）と公知の方法で合成される化合物（３９）とをＮ，Ｎ−ジシクロヘキシルメチルアミン（Ｃｙ２ＮＭｅ）のような塩基、およびビス（トリ−ｔｅｒｔ−ブチルホスフィン）パラジウムのような触媒の存在下で反応させて化合物（１Ｈ）を合成する。
【００５９】
（９）  −Ｃ（ＣＨ３）＝Ｃ（ＣＨ３）−ＣＯＯ−の生成
化合物（２５）とピルビン酸との脱水縮合によって化合物（４０）を得る。亜鉛および四塩化チタンの存在下、化合物（４０）を化合物（３５）と反応させることにより、化合物（１Ｉ）を合成する。
【００６０】
２−２．連結基Ｓの生成
Ｐ１またはＰ２は、重合性基である。重合性基の好ましい例は、アクリロイルオキシ（Ｐ−１）、ビニルオキシ（Ｐ−２）、オキシラニル（Ｐ−３）またはマレイミド（Ａ）である。式（Ｐ−１）において、Ｍ１およびＭ２は独立して、水素、フッ素、メチル、またはトリフルオロメチルである。
2020011987.tif 000021
2020011987.tif 000022
この重合性基が連結基Ｓで環に結合した化合物を合成する方法の例は、下記のとおりである。まず、連結基Ｓが単結合である例を示す。
【００６１】
（１）  単結合の生成
単結合を生成する方法は、下記のスキームのとおりである。このスキームにおいて、ＭＳＧ１は、少なくとも１つの環を有する一価の有機基である。化合物（１Ｓ）から（１Ｙ）は、化合物（１）に相当する。
【００６２】
2020011987.tif 000023
【００６３】
2020011987.tif 000024
2020011987.tif 000025
【００６４】
連結基Ｓが単結合である化合物の合成法を以上に述べた。その他の連結基を生成する方法は、連結基Ｚの合成法を参考に合成できる。
【００６５】
化合物（１）は、類似の化合物に比べ、適切な重合反応性、高い転化率および液晶組成物への高い溶解度を有する。化合物（１）は、これらの少なくとも２つの物性に関して、適切なバランスを有する。したがって、化合物（１）は、ＰＳＡモード用の液晶組成物に添加することができる。
【００６６】
３．重合性組成物
重合性組成物は、化合物（１）の少なくとも１つを第一成分として含む。この組成物の成分が第一成分だけであってもよい。この組成物は、第二成分、第三成分などの他の成分を含んでもよい。第二成分などの種類は、目的とする重合体の用途に依存する。この重合性組成物は、第二成分として、化合物（１）とは異なる、その他の重合性化合物をさらに含んでもよい。その他の重合性化合物の好ましい例は、アクリレート、メタクリレート、ビニル化合物、ビニルオキシ化合物、プロペニルエーテル、エポキシ化合物（オキシラン、オキセタン）、およびビニルケトンである。さらに好ましい例は、少なくとも１つのアクリロイルオキシを有する化合物および少なくとも１つのメタクリロイルオキシを有する化合物である。さらに好ましい例には、アクリロイルオキシとメタクリロイルオキシの両方を有する化合物も含まれる。
【００６７】
その他の重合性化合物の追加例は、化合物（Ｍ−１）から（Ｍ−１２）である。化合物（Ｍ−１）から（Ｍ−１２）において、Ｒ２５、Ｒ２６およびＲ２７は独立して、水素またはメチルであり；ｕ、ｘおよびｙは独立して、０または１であり；ｖおよびｗは独立して、１から１０の整数であり；Ｌ２１、Ｌ２２、Ｌ２３、Ｌ２４、Ｌ２５、およびＬ２６は独立して、水素またはフッ素である。
【００６８】
2020011987.tif 000026
【００６９】
重合性組成物の第二成分が液晶相を有する重合性化合物であるとき、液晶分子の配向を制御しながら重合させることによって光学異方体が生成する。この光学異方体は、位相差膜、偏光素子、円偏光素子、楕円偏光素子、反射防止膜、選択反射膜、色補償膜、視野角補償膜などに用いることができる。光学異方体の物性を調整する目的で重合開始剤などの添加物を重合性組成物に添加してもよい。
【００７０】
重合性組成物は、第二成分として液晶組成物を含んでもよい。ＰＳ−ＴＮ、ＰＳ−ＩＰＳ、ＰＳ−ＦＦＳ、ＰＳＡ−ＶＡ、ＰＳＡ−ＯＣＢなどのモード用の液晶表示素子を目的とする場合、重合性組成物は、化合物（１）を成分Ａとして含み、下に示す成分Ｂ、ＣおよびＤから選択された化合物をさらに含むことが好ましい。成分Ｂは、化合物（２）から（４）である。成分Ｃは化合物（５）から（７）である。成分Ｄは、化合物（８）である。このような重合性組成物を調製するときには、正または負の誘電率異方性、誘電率異方性の大きさなどを考慮して成分Ｂ、ＣおよびＤを選択することが好ましい。成分を適切に選択した重合性組成物は、高い上限温度、低い下限温度、小さな粘度、適切な光学異方性（すなわち、大きな光学異方性または小さな光学異方性）、正または負に大きな誘電率異方性、および適切な弾性定数（すなわち、大きな弾性定数または小さな弾性定数）を有する。
【００７１】
重合性組成物は、液晶組成物に化合物（１）を添加することによって調製される。この組成物には、必要に応じて添加物を添加してよい。このような組成物において、化合物（１）、すなわち成分Ａの添加量は、液晶組成物の重量に基づいて０．０１重量％〜２０重量％の範囲である。さらに好ましい添加量は、０．０１３３重量％〜１０重量％の範囲である。最も好ましい添加量は、０．０５重量％〜５重量％の範囲である。化合物（１）とは異なる、その他の重合性化合物の少なくとも１つをさらに添加してもよい。この場合、化合物（１）とその他の重合性化合物の合計の添加量は、上記の範囲内であることが好ましい。その他の重合性化合物を適切に選択することによって、生成する重合体の物性を調整することができる。その他の重合性化合物の例は、先に説明したとおり、アクリレート、メタクリレートなどである。この例には、化合物（Ｍ−１）から（Ｍ−１２）も含まれる。
【００７２】
成分Ｂは、２つの末端基がアルキルなどである化合物である。成分Ｂの好ましい例として、化合物（２−１）から（２−１１）、化合物（３−１）から（３−１９）、または化合物（４−１）から（４−７）を挙げることができる。成分Ｂの化合物において、Ｒ１１およびＲ１２は独立して、炭素数１から１０のアルキルまたは炭素数２から１０のアルケニルであり、このアルキルまたはアルケニルにおいて、少なくとも１つの−ＣＨ２−は−Ｏ−で置き換えられてもよく、少なくとも１つの水素はフッ素で置き換えられてもよい。
【００７３】
2020011987.tif 000027
【００７４】
成分Ｂは、誘電率異方性の絶対値が小さいので、中性に近い化合物である。化合物（２）は、主として粘度の調整または光学異方性の調整に効果がある。化合物（３）および（４）は、上限温度を高くすることによってネマチック相の温度範囲を広げる効果、または光学異方性の調整に効果がある。
【００７５】
成分Ｂの含有量を増加させるにつれて組成物の誘電率異方性が小さくなるが、粘度は小さくなる。そこで、素子のしきい値電圧の要求値を満たす限り、含有量は多いほうが好ましい。したがって、ＰＳ−ＩＰＳ、ＰＳＡ−ＶＡなどのモード用の組成物を調製する場合には、成分Ｂの含有量は、液晶組成物の重量に基づいて、好ましくは３０重量％以上、さらに好ましくは４０重量％以上である。
【００７６】
成分Ｃは、右末端にハロゲンまたはフッ素含有基を有する化合物である。成分Ｃの好ましい例として、化合物（５−１）から（５−１６）、化合物（６−１）から（６−１１３）、または化合物（７−１）から（７−５７）を挙げることができる。成分Ｃの化合物において、Ｒ１３は炭素数１から１０のアルキルまたは炭素数２から１０のアルケニルであり、このアルキルおよびアルケニルにおいて、少なくとも１つの−ＣＨ2−は−Ｏ−で置き換えられてもよく、少なくとも１つの水素はフッ素で置き換えられてもよく；Ｘ１１は、フッ素、塩素、−ＯＣＦ3、−ＯＣＨＦ2、−ＣＦ3、−ＣＨＦ2、−ＣＨ2Ｆ、−ＯＣＦ2ＣＨＦ2、または−ＯＣＦ2ＣＨＦＣＦ3である。
【００７７】
2020011987.tif 000028
【００７８】
2020011987.tif 000029
【００７９】
2020011987.tif 000030
【００８０】
2020011987.tif 000031
【００８１】
2020011987.tif 000032
【００８２】
2020011987.tif 000033
【００８３】
成分Ｃは、誘電率異方性が正であり、熱、光などに対する安定性が非常に優れているので、ＰＳ−ＩＰＳ、ＰＳ−ＦＦＳ、ＰＳＡ−ＯＣＢなどのモード用の組成物を調製する場合に用いられる。成分Ｃの含有量は、液晶組成物の重量に基づいて１重量％〜９９重量％の範囲が適しており、好ましくは１０重量％〜９７重量％の範囲、さらに好ましくは４０重量％〜９５重量％の範囲である。成分Ｃを誘電率異方性が負である組成物に添加する場合、成分Ｃの含有量は液晶組成物の重量に基づいて３０重量％以下が好ましい。成分Ｃを添加することにより、組成物の弾性定数を調整し、素子の電圧−透過率曲線を調整することが可能となる。
【００８４】
成分Ｄは、右末端基が−Ｃ≡Ｎまたは−Ｃ≡Ｃ−Ｃ≡Ｎである化合物（８）である。成分Ｄの好ましい例として、化合物（８−１）から（８−６４）を挙げることができる。成分Ｄの化合物において、Ｒ１４は炭素数１から１０のアルキルまたは炭素数２から１０のアルケニルであり、このアルキルおよびアルケニルにおいて、少なくとも１つの−ＣＨ2−は−Ｏ−で置き換えられてもよく、少なくとも１つの水素はフッ素で置き換えられてもよく；Ｘ１２は−Ｃ≡Ｎまたは−Ｃ≡Ｃ−Ｃ≡Ｎである。
【００８５】
2020011987.tif 000034
【００８６】
2020011987.tif 000035
【００８７】
成分Ｄは、誘電率異方性が正であり、その値が大きいので、ＰＳ−ＴＮなどのモード用の組成物を調製する場合に主として用いられる。この成分Ｄを添加することにより、組成物の誘電率異方性を大きくすることができる。成分Ｄは、液晶相の温度範囲を広げる、粘度を調整する、または光学異方性を調整する、という効果がある。成分Ｄは、素子の電圧−透過率曲線の調整にも有用である。
【００８８】
ＰＳ−ＴＮなどのモード用の組成物を調製する場合には、成分Ｄの含有量は、液晶組成物の重量に基づいて１重量％〜９９重量％の範囲が適しており、好ましくは１０重量％〜９７重量％の範囲、さらに好ましくは４０重量％〜９５重量％の範囲である。成分Ｄを誘電率異方性が負である組成物に添加する場合、成分Ｄの含有量は液晶組成物の重量に基づいて３０重量％以下が好ましい。成分Ｄを添加することにより、組成物の弾性定数を調整し、素子の電圧−透過率曲線を調整することが可能となる。
【００８９】
重合性組成物の調製は、必要な成分を室温よりも高い温度で溶解させるなどの方法により行われる。用途に応じて、この組成物に添加物を添加してよい。添加物の例は、光学活性化合物、酸化防止剤、紫外線吸収剤、光安定剤、熱安定剤、消泡剤、重合開始剤、重合禁止剤などである。このような添加物は当業者によく知られており、文献に記載されている。
【００９０】
光学活性化合物は、液晶分子にらせん構造を誘起して必要なねじれ角を与えることによって逆ねじれを防ぐ、という効果を有する。光学活性化合物を添加することによって、らせんピッチを調整することができる。らせんピッチの温度依存性を調整する目的で２つ以上の光学活性化合物を添加してもよい。光学活性化合物の好ましい例として、下記の化合物（Ｏｐ−１）から（Ｏｐ−１８）を挙げることができる。化合物（Ｏｐ−１８）において、環Ｊは１，４−シクロへキシレンまたは１，４−フェニレンであり、Ｒ２８は炭素数１から１０のアルキルである。
【００９１】
2020011987.tif 000036
【００９２】
酸化防止剤は、大きな電圧保持率を維持するために有効である。酸化防止剤の好ましい例として、下記の化合物（ＡＯ−１）および（ＡＯ−２）；ＩＲＧＡＮＯＸ  ４１５、ＩＲＧＡＮＯＸ  ５６５、ＩＲＧＡＮＯＸ  １０１０、ＩＲＧＡＮＯＸ  １０３５、ＩＲＧＡＮＯＸ  ３１１４、およびＩＲＧＡＮＯＸ  １０９８（商品名：ＢＡＳＦ社）を挙げることができる。紫外線吸収剤は、上限温度の低下を防ぐために有効である。紫外線吸収剤の好ましい例は、ベンゾフェノン誘導体、ベンゾエート誘導体、トリアゾール誘導体などである。具体例として下記の化合物（ＡＯ−３）および（ＡＯ−４）；ＴＩＮＵＶＩＮ  ３２９、ＴＩＮＵＶＩＮ  Ｐ、ＴＩＮＵＶＩＮ  ３２６、ＴＩＮＵＶＩＮ  ２３４、ＴＩＮＵＶＩＮ  ２１３、ＴＩＮＵＶＩＮ  ４００、ＴＩＮＵＶＩＮ  ３２８、およびＴＩＮＵＶＩＮ  ９９−２（商品名：ＢＡＳＦ社）；および１，４−ジアザビシクロ［２．２．２］オクタン（ＤＡＢＣＯ）を挙げることができる。
【００９３】
立体障害のあるアミンのような光安定剤は、大きな電圧保持率を維持するために好ましい。光安定剤の好ましい例として、下記の化合物（ＡＯ−５）および（ＡＯ−６）；ＴＩＮＵＶＩＮ  １４４、ＴＩＮＵＶＩＮ  ７６５、およびＴＩＮＵＶＩＮ  ７７０ＤＦ（商品名：ＢＡＳＦ社）を挙げることができる。熱安定剤も大きな電圧保持率を維持するために有効であり、好ましい例としてＩＲＧＡＦＯＳ  １６８（商品名：ＢＡＳＦ社）を挙げることができる。消泡剤は、泡立ちを防ぐために有効である。消泡剤の好ましい例は、ジメチルシリコーンオイル、メチルフェニルシリコーンオイルなどである。
【００９４】
2020011987.tif 000037
【００９５】
化合物（ＡＯ−１）において、Ｒ２９は炭素数１から２０のアルキル、炭素数１から２０のアルコキシ、−ＣＯＯＲ３２、または−ＣＨ２ＣＨ２ＣＯＯＲ３２であり、ここでＲ３２は炭素数１から２０のアルキルである。化合物（ＡＯ−２）および（ＡＯ−５）において、Ｒ３０は炭素数１から２０のアルキルである。化合物（ＡＯ−５）において、Ｒ３１は水素、メチルまたはＯ・（酸素ラジカル）であり、環Ｋおよび環Ｌは１，４−シクロへキシレンまたは１，４−フェニレンであり、ｘは０、１または２である。
【００９６】
４．液晶複合体
化合物（１）は、適切な重合反応性、高い転化率および液晶組成物への高い溶解度を有する。化合物（１）と液晶組成物とを含む重合性組成物を重合させることによって液晶複合体が生成する。化合物（１）は、重合によって液晶組成物の中に重合体を生成する。この重合体は、液晶分子の初期配向を安定化させる効果がある。また、電場を印加させながら重合を行うと、プレチルトを生じさせることも出来る。重合は、熱、光などによって起こる。好ましい反応は光重合である。電場または磁場を印加した状態で重合させてもよい。
【００９７】
化合物（１）の重合反応性および転化率は調整することができる。化合物（１）はラジカル重合に適している。化合物（１）は、重合開始剤を添加することによって、速やかに重合させることができる。反応温度を最適化することによって、残存する化合物（１）の量を減少させることができる。光ラジカル重合開始剤の例は、ＢＡＳＦ社のダロキュアシリーズからＴＰＯ、１１７３および４２６５であり、イルガキュアシリーズから１８４、３６９、５００、６５１、７８４、８１９、９０７、１３００、１７００、１８００、１８５０、および２９５９である。
【００９８】
光ラジカル重合開始剤の追加例は、４−メトキシフェニル−２，４−ビス（トリクロロメチル）トリアジン、２−（４−ブトキシスチリル）−５−トリクロロメチル−１，３，４−オキサジアゾール、９−フェニルアクリジン、９，１０−ベンズフェナジン、ベンゾフェノン／ミヒラーズケトン混合物、ヘキサアリールビイミダゾール／メルカプトベンズイミダゾール混合物、１−（４−イソプロピルフェニル）−２−ヒドロキシ−２−メチルプロパン−１−オン、ベンジルジメチルケタール、２−メチル−１−［４−（メチルチオ）フェニル］−２−モルホリノプロパン−１−オン、２，４−ジエチルキサントン／ｐ−ジメチルアミノ安息香酸メチル混合物、ベンゾフェノン／メチルトリエタノールアミン混合物である。
【００９９】
重合性組成物に光ラジカル重合開始剤を添加したあと、紫外線を照射することによって重合を行うことができる。しかし、未反応の重合開始剤または重合開始剤の分解生成物は、素子に画像の焼き付きなどの表示不良を引き起こすかもしれない。これを避けるために重合開始剤を添加しないまま光重合を行ってもよい。照射する光の好ましい波長は１５０ｎｍ〜５００ｎｍの範囲である。さらに好ましい波長は２５０ｎｍ〜４５０ｎｍの範囲であり、最も好ましい波長は３００ｎｍ〜４００ｎｍの範囲である。
【０１００】
重合性化合物を保管するとき、重合を防止するために重合禁止剤を添加してもよい。重合性化合物は、通常は重合禁止剤を除去しないまま組成物に添加される。重合禁止剤の例は、ヒドロキノン、メチルヒドロキノンのようなヒドロキノン誘導体、４-tert-ブチルカテコール、４-メトキシフェノ−ル、フェノチアジンなどである。
【０１０１】
５．液晶表示素子
液晶表示素子における重合体の効果は、次のように解釈される。重合性組成物は、液晶性化合物、重合性化合物などの混合物である。この組成物を液晶セルに注入すると、用いたセルと組成物のそれぞれの特性により、様々の初期配向を示す。この状態で組成物に紫外線を照射して、重合性化合物を重合させる。この時にセルに電場を印加してもよい。この結果、重合性組成物中に重合体のネットワークが生成する。このネットワークの効果によって、液晶分子は紫外線照射前の状態で安定化される。また、初期配向はランダムな配向であるが、紫外線照射によりホモジニアス配向やホメオトロピック配向等の様な秩序的な配向を形成させることも出来る。このように、重合性組成物を紫外線照射によって重合させることにより、様々な配向状態で安定化された液晶表示素子を得ることができる。
【０１０２】
重合性組成物の重合は、表示素子の中で行うのが好ましい。一例は次のとおりである。少なくともどちらか一方に透明電極を備えた二枚のガラス基板を有する表示素子を用意する。化合物（１）、液晶組成物、添加物などを成分とする重合性組成物を調製する。この組成物を表示素子に注入する。この表示素子に紫外線を照射して化合物（１）を重合させる。この重合によって液晶複合体が生成する。この方法によって液晶複合体を有する液晶表示素子を容易に作製することができる。この方法では、配向膜のラビング処理を省略してもよく、また配向膜がなくても良い。
【０１０３】
重合性化合物の添加量が液晶組成物の重量に基づいて０.１重量％から２重量％の範囲であるとき、ＰＳＡモードの液晶表示素子が作製される。ＰＳＡモードの素子は、ＡＭ（active matrix）、ＰＭ（passive matrix）のような駆動方式で駆動させることができる。このような素子は、反射型、透過型、半透過型のいずれのタイプにも適用ができる。重合性化合物の添加量を増やすことによって、高分子分散（polymer dispersed）モードの素子も作製することができる。
【実施例】
【０１０４】
実施例により本発明をさらに詳しく説明する。本発明はこれらの実施例によっては制限されない。本発明は、実施例１の組成物と実施例２の組成物との混合物を含む。本発明は、実施例の組成物の少なくとも２つを混合した混合物をも含む。合成した化合物は、ＮＭＲ分析などの方法により同定した。化合物、組成物および素子の物性は、下記に記載した方法により測定した。
【０１０５】
１．化合物（１）の実施例
ＮＭＲ分析
測定には、ブルカーバイオスピン社製のＤＲＸ−５００を用いた。１Ｈ−ＮＭＲの測定では、試料をＣＤＣｌ３などの重水素化溶媒に溶解させ、測定は、室温で、５００ＭＨｚ、積算回数１６回の条件で行った。テトラメチルシランを内部標準として用いた。１９Ｆ−ＮＭＲの測定では、ＣＦＣｌ３を内部標準として用い、積算回数２４回で行った。核磁気共鳴スペクトルの説明において、ｓはシングレット、ｄはダブレット、ｔはトリプレット、ｑはカルテット、ｑｕｉｎはクインテット、ｓｅｘはセクステット、ｍはマルチプレット、ｂｒはブロードであることを意味する。
【０１０６】
ＨＰＬＣ分析
測定には、島津製作所製のＰｒｏｍｉｎｅｎｃｅ（ＬＣ−２０ＡＤ；ＳＰＤ−２０Ａ）を用いた。カラムはワイエムシー製のＹＭＣ−Ｐａｃｋ  ＯＤＳ−Ａ（長さ１５０ｍｍ、内径４．６ｍｍ、粒子径５μｍ）を用いた。溶出液はアセトニトリルと水を適宜混合して用いた。検出器としてはＵＶ検出器、ＲＩ検出器、ＣＯＲＯＮＡ検出器などを適宜用いた。ＵＶ検出器を用いた場合、検出波長は２５４ｎｍとした。試料はアセトニトリルに溶解して、０．１重量％の溶液となるように調製し、この溶液１μＬを試料室に導入した。記録計としては島津製作所製のＣ−Ｒ７Ａｐｌｕｓを用いた。
【０１０７】
紫外可視分光分析
測定には、島津製作所製のＰｈａｒｍａＳｐｅｃ  ＵＶ−１７００用いた。検出波長は１９０ｎｍから７００ｎｍとした。試料はアセトニトリルに溶解して、０．０１ｍｍｏｌ／Ｌの溶液となるように調製し、石英セル（光路長１ｃｍ）に入れて測定した。
【０１０８】
測定試料
相構造および転移温度（透明点、融点、重合開始温度など）を測定するときには、化合物そのものを試料として用いた。液晶性化合物の上限温度、粘度、光学異方性、誘電率異方性などの物性を測定するときには、この化合物と母液晶との混合物を試料として用いた。液晶組成物の物性を測定するときは、組成物そのものを試料として用いた。
【０１０９】
母液晶としては、下記の母液晶（Ａ）または母液晶（Ｂ）等を用いた。母液晶（Ａ）および（Ｂ）の成分の割合を重量％で示す。
【０１１０】
母液晶（Ａ）
2020011987.tif 000038
【０１１１】
母液晶（Ｂ）
2020011987.tif 000039
【０１１２】
測定方法
物性の測定は下記の方法で行った。これらの多くは、社団法人電子情報技術産業協会（ＪＥＩＴＡ；Japan Electronics and Information Technology Industries Association）で審議制定されるＪＥＩＴＡ規格（ＪＥＩＴＡ・ＥＤ−２５２１Ｂ）に記載された方法、またはこれを修飾した方法であった。測定に用いたＴＮ素子には、薄膜トランジスター（ＴＦＴ）を取り付けなかった。
【０１１３】
（１）相構造
偏光顕微鏡を備えた融点測定装置のホットプレート（メトラー社ＦＰ−５２型ホットステージ）に試料を置いた。この試料を３℃／分の速度で加熱しながら相状態とその変化を偏光顕微鏡で観察し、相の種類を特定した。
【０１１４】
（２）転移温度（℃）
測定にはパーキンエルマー社製の走査熱量計、Ｄｉａｍｏｎｄ  ＤＳＣシステムまたはエスエスアイ・ナノテクノロジー社製の高感度示差走査熱量計、Ｘ−ＤＳＣ７０００を用いた。試料は、３℃／分の速度で昇降温した。試料の相変化に伴う吸熱ピークまたは発熱ピークの開始点を外挿により求め、転移温度を決定した。化合物の融点、重合開始温度もこの装置を使って測定した。化合物が固体からスメクチック相、ネマチック相などの液晶相に転移する温度を「液晶相の下限温度」と略すことがある。化合物が液晶相から液体に転移する温度を「透明点」と略すことがある。
【０１１５】
結晶はＣと表した。結晶の種類の区別がつく場合は、それぞれをＣ１、Ｃ２のように表した。スメクチック相はＳ、ネマチック相はＮと表した。スメクチック相の中で、スメクチックＡ相、スメクチックＢ相、スメクチックＣ相、またはスメクチックＦ相の区別がつく場合は、それぞれＳＡ、ＳＢ、ＳＣ、またはＳＦと表した。液体（アイソトロピック）はＩと表した。転移温度は、例えば、「Ｃ  ５０．０  Ｎ  １００．０  Ｉ」のように表記した。これは、結晶からネマチック相への転移温度が５０．０℃であり、ネマチック相から液体への転移温度が１００．０℃であることを示す。
【０１１６】
（３）ネマチック相の上限温度（ＴＮＩまたはＮＩ；℃）
偏光顕微鏡を備えた融点測定装置のホットプレートに試料を置き、１℃／分の速度で加熱した。試料の一部がネマチック相から等方性液体に変化したときの温度を測定した。ネマチック相の上限温度を「上限温度」と略すことがある。試料が液晶性化合物と母液晶との混合物であるときは、ＴＮＩの記号で示した。試料が液晶性化合物と成分Ｂ、Ｃ、Ｄのような化合物との混合物であるときは、ＮＩの記号で示した。
【０１１７】
（４）ネマチック相の下限温度（ＴＣ；℃）
ネマチック相を有する試料を０℃、−１０℃、−２０℃、−３０℃、および−４０℃のフリーザー中に１０日間保管したあと、液晶相を観察した。例えば、試料が−２０℃ではネマチック相のままであり、−３０℃では結晶またはスメクチック相に変化したとき、ＴＣを≦−２０℃と記載した。ネマチック相の下限温度を「下限温度」と略すことがある。
【０１１８】
（５）粘度（バルク粘度；η；２０℃で測定；ｍＰａ・ｓ）
粘度は、東京計器株式会社製のＥ型回転粘度計を用いて測定した。
【０１１９】
（６）光学異方性（屈折率異方性；２５℃で測定；Δｎ）
測定は、波長５８９ｎｍの光を用い、接眼鏡に偏光板を取り付けたアッベ屈折計により行なった。主プリズムの表面を一方向にラビングしたあと、試料を主プリズムに滴下した。屈折率（ｎ‖）は偏光の方向がラビングの方向と平行であるときに測定した。屈折率（ｎ⊥）は偏光の方向がラビングの方向と垂直であるときに測定した。光学異方性（Δｎ）の値は、Δｎ＝ｎ‖−ｎ⊥、の式から計算した。
【０１２０】
（７）比抵抗（ρ；２５℃で測定；Ωｃｍ）
電極を備えた容器に試料１．０ｍＬを注入した。この容器に直流電圧（１０Ｖ）を印加し、１０秒後の直流電流を測定した。比抵抗は次の式から算出した。（比抵抗）＝｛（電圧）×（容器の電気容量）｝／｛（直流電流）×（真空の誘電率）｝。
【０１２１】
（８）電圧保持率（ＶＨＲ−１；２５℃で測定；％）
測定に用いたＴＮ素子はポリイミド配向膜を有し、そして２枚のガラス基板の間隔（セルギャップ）は５μｍであった。この素子は試料を入れたあと紫外線で硬化する接着剤で密閉した。この素子にパルス電圧（５Ｖで６０マイクロ秒）を印加して充電した。減衰する電圧を高速電圧計で１６．７ミリ秒のあいだ測定し、単位周期における電圧曲線と横軸との間の面積Ａを求めた。面積Ｂは減衰しなかったときの面積であった。電圧保持率は面積Ｂに対する面積Ａの百分率で表した。
【０１２２】
（９）電圧保持率（ＶＨＲ−２；８０℃で測定；％）
２５℃の代わりに８０℃で測定した以外は、上記の方法で電圧保持率を測定した。結果をＶＨＲ−２の記号で示した。
【０１２３】
（１０）粘度（回転粘度；γ１；２５℃で測定；ｍＰａ・ｓ）
測定はM. Imai et al., Molecular Crystals and Liquid Crystals, Vol. 259, 37 (1995) に記載された方法に従った。ツイスト角が０度であり、そして２枚のガラス基板の間隔（セルギャップ）が５μｍであるＴＮ素子に試料を入れた。この素子に１６Ｖから１９．５Ｖの範囲で０．５Ｖ毎に段階的に印加した。０．２秒の無印加のあと、ただ１つの矩形波（矩形パルス；０．２秒）と無印加（２秒）の条件で印加を繰り返した。この印加によって発生した過渡電流（transient current）のピーク電流（peak current）とピーク時間（peak time）を測定した。これらの測定値とM. Imaiらの論文、４０頁の計算式（８）とから回転粘度の値を得た。この計算で必要な誘電率異方性の値は、この回転粘度を測定した素子を用い、下に記載した方法で求めた。
【０１２４】
（１１）誘電率異方性（Δε；２５℃で測定）
２枚のガラス基板の間隔（セルギャップ）が９μｍであり、そしてツイスト角が８０度であるＴＮ素子に試料を入れた。この素子にサイン波（１０Ｖ、１ｋＨｚ）を印加し、２秒後に液晶分子の長軸方向における誘電率（ε‖）を測定した。この素子にサイン波（０．５Ｖ、１ｋＨｚ）を印加し、２秒後に液晶分子の短軸方向における誘電率（ε⊥）を測定した。誘電率異方性の値は、Δε＝ε‖−ε⊥、の式から計算した。
【０１２５】
（１２）弾性定数（Ｋ；２５℃で測定；ｐＮ）
測定には横河・ヒューレットパッカード株式会社製のＨＰ４２８４Ａ型ＬＣＲメータを用いた。２枚のガラス基板の間隔（セルギャップ）が２０μｍである水平配向素子に試料を入れた。この素子に０ボルトから２０ボルト電荷を印加し、静電容量および印加電圧を測定した。測定した静電容量（Ｃ）と印加電圧（Ｖ）の値を「液晶デバイスハンドブックク」（日刊工業新聞社）、７５頁にある式（２．９８）、式（２．１０１）を用いてフィッティングし、式（２．９９）からＫ１１およびＫ３３の値を得た。次に１７１頁にある式（３．１８）に、先ほど求めたＫ１１およびＫ３３の値を用いてＫ２２を算出した。弾性定数Ｋは、このようにして求めたＫ１１、Ｋ２２およびＫ３３の平均値で表した。
【０１２６】
（１３）しきい値電圧（Ｖｔｈ；２５℃で測定；Ｖ）
測定には大塚電子株式会社製のＬＣＤ５１００型輝度計を用いた。光源はハロゲンランプであった。２枚のガラス基板の間隔（セルギャップ）が０．４５/Δｎ(μｍ)であり、ツイスト角が８０度であるノーマリーホワイトモード（normally white mode）のＴＮ素子に試料を入れた。この素子に印加する電圧（３２Ｈｚ、矩形波）は０Ｖから１０Ｖまで０．０２Ｖずつ段階的に増加させた。この際に、素子に垂直方向から光を照射し、素子を透過した光量を測定した。この光量が最大になったときが透過率１００％であり、この光量が最小であったときが透過率０％である電圧−透過率曲線を作成した。しきい値電圧は透過率が９０％になったときの電圧で表した。
【０１２７】
（１４）応答時間（τ；２５℃で測定；ｍｓ）
測定には大塚電子株式会社製のＬＣＤ５１００型輝度計を用いた。光源はハロゲンランプであった。ローパス・フィルター（Low-pass filter）は５ｋＨｚに設定した。２枚のガラス基板の間隔（セルギャップ）が５．０μｍであり、ツイスト角が８０度であるノーマリーホワイトモード（normally white mode）のＴＮ素子に試料を入れた。この素子に矩形波（６０Ｈｚ、５Ｖ、０．５秒）を印加した。この際に、素子に垂直方向から光を照射し、素子を透過した光量を測定した。この光量が最大になったときが透過率１００％であり、この光量が最小であったときが透過率０％であるとみなした。立ち上がり時間（τｒ：rise time；ミリ秒）は、透過率が９０％から１０％に変化するのに要した時間である。立ち下がり時間（τｆ：fall time；ミリ秒）は透過率１０％から９０％に変化するのに要した時間である。応答時間は、このようにして求めた立ち上がり時間と立ち下がり時間との和で表した。
【０１２８】
（１５）室温相溶性
化合物の割合が、２０重量％、１５重量％、１０重量％、５重量％、３重量％、および１重量％となるように母液晶と化合物とを混合した試料を調製し、室温で１日放置したあと、結晶またはスメクチック相が析出しているかどうか観察をした。
【０１２９】
［合成例１］
Ｎｏ．９の合成
2020011987.tif 000040
【０１３０】
化合物（５０）（６．１９ｇ，２７．７ｍｍｏｌ）、無水マレイン酸（２．７１ｇ，２７．７ｍｍｏｌ）、およびジクロロメタン（３０ｍｌ）を容器にとり、１時間還流した。混合物を濃縮し、そこに無水酢酸（３０ｍｌ）、酢酸ナトリウム（１．５９ｇ，１９．４ｍｌ）を添加し、３時間還流した。反応混合物を室温に冷まし水にゆっくり注ぎ入れ、酢酸エチルで抽出した。合わせた有機層を水および飽和食塩水で洗浄し、無水硫酸マグネシウムで乾燥し、減圧濃縮した。得られた残渣をシリカゲルクロマトグラフィー（トルエン）で精製し、化合物（Ｎｏ．９）（４．０ｇ）を得た。
【０１３１】
１Ｈ−ＮＭＲ（ＣＤＣｌ３；δｐｐｍ）：６．６１（ｓ，２Ｈ）、３．８８（ｑｕｉｎｔ，１Ｈ）、２．０８（ｑ，２Ｈ）、１．９０-１．６０（ｍ，８Ｈ）、１．３９（ｓｅｘ，２Ｈ）、１．２０-０．８０（ｍ，１１Ｈ）、０．８７（ｔ，３Ｈ）．
【０１３２】
化合物（Ｎｏ．９）の物性は、次のとおりであった。
転移温度：Ｃ  １３２．２  Ｃ  １７１  Ｉ；ＴＮＩ＝９１．７℃；η＝１００．１ｍＰａ・ｓ；Δｎ＝０．１０４；Δε＝８．５７；室温相溶性：３重量％。
【０１３３】
合成例１に記載された方法と同様の方法により、以下に示す化合物Ｎｏ．１からＮｏ．８４を合成することができる。
【０１３４】
2020011987.tif 000041
【０１３５】
2020011987.tif 000042
【０１３６】
2020011987.tif 000043
【０１３７】
2020011987.tif 000044
【０１３８】
2020011987.tif 000045
［比較実験１］
特開２００４−１３１７０４号公報（特許文献２）に開示されている比較化合物（Ｒ−１）について室温相溶性を測定した結果、母液晶（Ａ）に対して、１重量％で結晶が析出した。本願化合物Ｎｏ．９は３重量％で結晶が析出することから、より液晶組成物への高い溶解度を有するといえる。
2020011987.tif 000046
【０１３９】
２．重合性組成物の実施例
実施例における化合物は、下記の表１の定義に基づいて記号により表した。表１において、１，４−シクロヘキシレンに関する立体配置はトランスである。実施例において記号の後にあるかっこ内の番号は化合物の番号に対応する。（−）の記号はその他の液晶性化合物を意味する。液晶性化合物の含有量（百分率）は、液晶組成物の重量に基づいた重量百分率（重量％）である。最後に、組成物の物性値をまとめた。物性は、先に記載した方法にしたがって測定し、測定値を（外挿することなく）そのまま記載した。
【０１４０】
2020011987.tif 000047
【０１４１】
［実施例１］
３−ＨＢ−Ｏ２                          （２−５）        １０％
５−ＨＢ−ＣＬ                          （５−２）        １３％
３−ＨＢＢ（Ｆ，Ｆ）−Ｆ                （６−２４）        ７％
３−ＰｙＢ（Ｆ）−Ｆ                    （５−１５）      １０％
５−ＰｙＢ（Ｆ）−Ｆ                    （５−１５）      １０％
３−ＰｙＢＢ−Ｆ                        （６−８０）      １１％
４−ＰｙＢＢ−Ｆ                        （６−８０）      １０％
５−ＰｙＢＢ−Ｆ                        （６−８０）      １０％
５−ＨＢＢ（Ｆ）Ｂ−２                  （４−５）          ９％
５−ＨＢＢ（Ｆ）Ｂ−３                  （４−５）        １０％
上記の組成物に３−ＢＢ−Ｍｉ（Ｎｏ．１１）を０．１重量％の割合で添加した。
ＮＩ＝９８．５℃；η＝３９．６ｍＰａ・ｓ；Δｎ＝０．１９０；Δε＝８．１．
【０１４２】
［実施例２］
２−ＨＢ−Ｃ                            （８−１）          ５％
３−ＨＢ−Ｃ                            （８−１）        １３％
３−ＨＢ−Ｏ２                          （２−５）        １４％
２−ＢＴＢ−１                          （２−１０）        ３％
３−ＨＨＢ−Ｆ                          （６−１）          ４％
３−ＨＨＢ−１                          （３−１）          ８％
３−ＨＨＢ−Ｏ１                        （３−１）          ５％
３−ＨＨＢ−３                          （３−１）        １４％
３−ＨＨＥＢ−Ｆ                        （６−１０）        ５％
５−ＨＨＥＢ−Ｆ                        （６−１０）        ３％
２−ＨＨＢ（Ｆ）−Ｆ                    （６−２）          ７％
３−ＨＨＢ（Ｆ）−Ｆ                    （６−２）          ７％
５−ＨＨＢ（Ｆ）−Ｆ                    （６−２）          ７％
３−ＨＨＢ（Ｆ，Ｆ）−Ｆ                （６−３）          ５％
上記の組成物に３−ＢＨ−Ｍｉ（Ｎｏ．８１）を０．０５重量％の割合で添加した。
ＮＩ＝１００．７℃；η＝１７．９ｍＰａ・ｓ；Δｎ＝０．１０１；Δε＝４．８．
【０１４３】
［実施例３］
７−ＨＢ（Ｆ，Ｆ）−Ｆ                  （５−４）          ３％
３−ＨＢ−Ｏ２                          （２−５）          ７％
２−ＨＨＢ（Ｆ）−Ｆ                    （６−２）        １０％
３−ＨＨＢ（Ｆ）−Ｆ                    （６−２）        １０％
５−ＨＨＢ（Ｆ）−Ｆ                    （６−２）          ９％
２−ＨＢＢ（Ｆ）−Ｆ                    （６−２３）        ９％
３−ＨＢＢ（Ｆ）−Ｆ                    （６−２３）      １０％
５−ＨＢＢ（Ｆ）−Ｆ                    （６−２３）      １５％
２−ＨＢＢ−Ｆ                          （６−２２）        ４％
３−ＨＢＢ−Ｆ                          （６−２２）        ５％
５−ＨＢＢ−Ｆ                          （６−２２）        ３％
３−ＨＢＢ（Ｆ，Ｆ）−Ｆ                （６−２４）        ５％
５−ＨＢＢ（Ｆ，Ｆ）−Ｆ                （６−２４）      １０％
上記の組成物に３−ＨＢ−Ｍｉ（Ｎｏ．１０）を０．１重量％の割合で添加した。さらに加えて、下記の化合物（ＲＭ−１）を０．３重量％の割合で添加した。
2020011987.tif 000048
ＮＩ＝８５．３℃；η＝２４．９ｍＰａ・ｓ；Δｎ＝０．１１６；Δε＝５．８．
【０１４４】
［実施例４］
５−ＨＢ−ＣＬ                          （５−２）        １６％
３−ＨＨ−４                            （２−１）        １１％
３−ＨＨ−５                            （２−１）          ４％
３−ＨＨＢ−Ｆ                          （６−１）          ３％
３−ＨＨＢ−ＣＬ                        （６−１）          ３％
４−ＨＨＢ−ＣＬ                        （６−１）          ４％
３−ＨＨＢ（Ｆ）−Ｆ                    （６−２）          ９％
４−ＨＨＢ（Ｆ）−Ｆ                    （６−２）        １０％
５−ＨＨＢ（Ｆ）−Ｆ                    （６−２）          ９％
７−ＨＨＢ（Ｆ）−Ｆ                    （６−２）          ８％
５−ＨＢＢ（Ｆ）−Ｆ                    （６−２３）        ４％
１Ｏ１−ＨＢＢＨ−５                    （４−１）          ３％
３−ＨＨＢＢ（Ｆ，Ｆ）−Ｆ              （７−６）          ３％
４−ＨＨＢＢ（Ｆ，Ｆ）−Ｆ              （７−６）          ３％
５−ＨＨＢＢ（Ｆ，Ｆ）−Ｆ              （７−６）          ３％
３−ＨＨ２ＢＢ（Ｆ，Ｆ）−Ｆ            （７−１５）        ４％
４−ＨＨ２ＢＢ（Ｆ，Ｆ）−Ｆ            （７−１５）        ３％
上記の組成物に３−ＨＨ−Ｍｉ（Ｎｏ．９）を０．０５重量％の割合で添加した。
ＮＩ＝１１６．７℃；η＝２０．６ｍＰａ・ｓ；Δｎ＝０．０９３；Δε＝４．０．
【０１４５】
［実施例５］
３−ＨＨＢ（Ｆ，Ｆ）−Ｆ                （６−３）          ９％
３−Ｈ２ＨＢ（Ｆ，Ｆ）−Ｆ              （６−１５）        ９％
４−Ｈ２ＨＢ（Ｆ，Ｆ）−Ｆ              （６−１５）        ８％
５−Ｈ２ＨＢ（Ｆ，Ｆ）−Ｆ              （６−１５）        ７％
３−ＨＢＢ（Ｆ，Ｆ）−Ｆ                （６−２４）      ２１％
５−ＨＢＢ（Ｆ，Ｆ）−Ｆ                （６−２４）      １８％
３−Ｈ２ＢＢ（Ｆ，Ｆ）−Ｆ              （６−２７）      １２％
５−ＨＨＢＢ（Ｆ，Ｆ）−Ｆ              （７−６）          ３％
５−ＨＨＥＢＢ−Ｆ                      （７−１７）        ２％
３−ＨＨ２ＢＢ（Ｆ，Ｆ）−Ｆ            （７−１５）        ３％
１Ｏ１−ＨＢＢＨ−４                    （４−１）          ５％
１Ｏ１−ＨＢＢＨ−５                    （４−１）          ３％
上記の組成物に３−ＢＢ−Ｍｉ（Ｎｏ．１１）を０．３重量％の割合で添加した。
ＮＩ＝９７．２℃；η＝３４．９ｍＰａ・ｓ；Δｎ＝０．１１６；Δε＝９．１．
【０１４６】
［実施例６］
５−ＨＢ−Ｆ                            （５−２）        １２％
６−ＨＢ−Ｆ                            （５−２）          ９％
７−ＨＢ−Ｆ                            （５−２）          ７％
２−ＨＨＢ−ＯＣＦ３                    （６−１）          ５％
３−ＨＨＢ−ＯＣＦ３                    （６−１）          ７％
４−ＨＨＢ−ＯＣＦ３                    （６−１）          ７％
５−ＨＨＢ−ＯＣＦ３                    （６−１）          ５％
３−ＨＨ２Ｂ−ＯＣＦ３                  （６−４）          ７％
５−ＨＨ２Ｂ−ＯＣＦ３                  （６−４）          ４％
３−ＨＨＢ（Ｆ，Ｆ）−ＯＣＦ２Ｈ        （６−３）          ４％
３−ＨＨＢ（Ｆ，Ｆ）−ＯＣＦ３          （６−３）          ５％
３−ＨＨ２Ｂ（Ｆ）−Ｆ                  （６−５）          ３％
３−ＨＢＢ（Ｆ）−Ｆ                    （６−２３）      １１％
５−ＨＢＢ（Ｆ）−Ｆ                    （６−２３）        ８％
５−ＨＢＢＨ−３                        （４−１）          ３％
３−ＨＢ（Ｆ）ＢＨ−３                  （４−２）          ３％
上記の組成物に３−ＨＢ−Ｍｉ（Ｎｏ．１０）を０．２重量％の割合で添加した。
ＮＩ＝８５．９℃；η＝１４．７ｍＰａ・ｓ；Δｎ＝０．０９２；Δε＝４．４．
【０１４７】
［実施例７］
５−ＨＢ−ＣＬ                          （５−２）          ９％
３−ＨＨ−４                            （２−１）          ９％
３−ＨＨＢ−１                          （３−１）          ４％
３−ＨＨＢ（Ｆ，Ｆ）−Ｆ                （６−３）          ８％
３−ＨＢＢ（Ｆ，Ｆ）−Ｆ                （６−２４）      １９％
５−ＨＢＢ（Ｆ，Ｆ）−Ｆ                （６−２４）      １３％
３−ＨＨＥＢ（Ｆ，Ｆ）−Ｆ              （６−１２）        ９％
４−ＨＨＥＢ（Ｆ，Ｆ）−Ｆ              （６−１２）        ５％
５−ＨＨＥＢ（Ｆ，Ｆ）−Ｆ              （６−１２）        ４％
２−ＨＢＥＢ（Ｆ，Ｆ）−Ｆ              （６−３９）        ５％
３−ＨＢＥＢ（Ｆ，Ｆ）−Ｆ              （６−３９）        ４％
５−ＨＢＥＢ（Ｆ，Ｆ）−Ｆ              （６−３９）        ５％
３−ＨＨＢＢ（Ｆ，Ｆ）−Ｆ              （７−６）          ６％
上記の組成物に３−Ｂｍ（２）Ｈ−Ｍｉ（Ｎｏ．８２）を０．３重量％の割合で添加した。さらに加えて、下記の化合物（ＲＭ−２）を０．３重量％の割合で添加した。
2020011987.tif 000049
ＮＩ＝８１．５℃；η＝２３．６ｍＰａ・ｓ；Δｎ＝０．１０２；Δε＝９．１．
【０１４８】
［実施例８］
２−ＨＢ−Ｃ                            （８−１）          ５％
３−ＨＢ−Ｃ                            （８−１）        １５％
３−ＨＢ−Ｏ２                          （２−５）        １２％
２−ＢＴＢ−１                          （２−１０）        ３％
３−ＨＨＢ−Ｆ                          （６−１）          ４％
３−ＨＨＢ−１                          （３−１）          ４％
３−ＨＨＢ−Ｏ１                        （３−１）          ６％
３−ＨＨＢ−３                          （３−１）        １４％
３−ＨＨＥＢ−Ｆ                        （６−１０）        ５％
５−ＨＨＥＢ−Ｆ                        （６−１０）        ５％
２−ＨＨＢ（Ｆ）−Ｆ                    （６−２）          ７％
３−ＨＨＢ（Ｆ）−Ｆ                    （６−２）          ７％
５−ＨＨＢ（Ｆ）−Ｆ                    （６−２）          ７％
３−ＨＨＢ（Ｆ，Ｆ）−Ｆ                （６−３）          ６％
上記の組成物にＭｉ−Ｈ２Ｈ−Ｍｉ（Ｎｏ．２３）を０．２重量％の割合で添加した。
ＮＩ＝１０２．１℃；η＝２０．２ｍＰａ・ｓ；Δｎ＝０．１０２；Δε＝５．１．
【０１４９】
［実施例９］
３−ＨＢ−ＣＬ                          （５−２）          ６％
５−ＨＢ−ＣＬ                          （５−２）          ４％
３−ＨＨＢ−ＯＣＦ３                    （６−１）          ５％
３−Ｈ２ＨＢ−ＯＣＦ３                  （６−１３）        ５％
５−Ｈ４ＨＢ−ＯＣＦ３                  （６−１９）      １５％
Ｖ−ＨＨＢ（Ｆ）−Ｆ                    （６−２）          ５％
３−ＨＨＢ（Ｆ）−Ｆ                    （６−２）          ６％
５−ＨＨＢ（Ｆ）−Ｆ                    （６−２）          ５％
３−Ｈ４ＨＢ（Ｆ，Ｆ）−ＣＦ３          （６−２１）        ９％
５−Ｈ４ＨＢ（Ｆ，Ｆ）−ＣＦ３          （６−２１）        ９％
５−Ｈ２ＨＢ（Ｆ，Ｆ）−Ｆ              （６−１５）        ５％
５−Ｈ４ＨＢ（Ｆ，Ｆ）−Ｆ              （６−２１）        ７％
２−Ｈ２ＢＢ（Ｆ）−Ｆ                  （６−２６）        ５％
３−Ｈ２ＢＢ（Ｆ）−Ｆ                  （６−２６）        ９％
３−ＨＢＥＢ（Ｆ，Ｆ）−Ｆ              （６−３９）        ５％
上記の組成物に３−ＢＨ−Ｍｉ（Ｎｏ．８１）を０．１５重量％の割合で添加した。
ＮＩ＝７０．１℃；η＝２５．３ｍＰａ・ｓ；Δｎ＝０．０９７；Δε＝８．３．
【０１５０】
［実施例１０］
５−ＨＢ−ＣＬ                          （５−２）        １６％
７−ＨＢ（Ｆ，Ｆ）−Ｆ                  （５−４）          ４％
３−ＨＨ−４                            （２−１）        １１％
３−ＨＨ−５                            （２−１）          ５％
３−ＨＢ−Ｏ２                          （２−５）        １４％
３−ＨＨＢ−１                          （３−１）          ７％
３−ＨＨＢ−Ｏ１                        （３−１）          ６％
２−ＨＨＢ（Ｆ）−Ｆ                    （６−２）          ７％
３−ＨＨＢ（Ｆ）−Ｆ                    （６−２）          ７％
５−ＨＨＢ（Ｆ）−Ｆ                    （６−２）          ７％
３−ＨＨＢ（Ｆ，Ｆ）−Ｆ                （６−３）          ６％
３−Ｈ２ＨＢ（Ｆ，Ｆ）−Ｆ              （６−１５）        ５％
４−Ｈ２ＨＢ（Ｆ，Ｆ）−Ｆ              （６−１５）        ５％
上記の組成物に３−Ｂｍ（２）Ｈ−Ｍｉ（Ｎｏ．８２）を０．０５重量％の割合で添加した。
ＮＩ＝７１．０℃；η＝１３．７ｍＰａ・ｓ；Δｎ＝０．０７３；Δε＝２．８．
【０１５１】
［実施例１１］
５−ＨＢ−ＣＬ                          （５−２）          ３％
７−ＨＢ（Ｆ）−Ｆ                      （５−３）          ７％
３−ＨＨ−４                            （２−１）          ９％
３−ＨＨ−ＥＭｅ                        （２−２）        ２２％
３−ＨＨＥＢ−Ｆ                        （６−１０）        ８％
５−ＨＨＥＢ−Ｆ                        （６−１０）        ７％
３−ＨＨＥＢ（Ｆ，Ｆ）−Ｆ              （６−１２）      １０％
４−ＨＨＥＢ（Ｆ，Ｆ）−Ｆ              （６−１２）        ６％
４−ＨＧＢ（Ｆ，Ｆ）−Ｆ                （６−１０３）      ６％
５−ＨＧＢ（Ｆ，Ｆ）−Ｆ                （６−１０３）      ６％
２−Ｈ２ＧＢ（Ｆ，Ｆ）−Ｆ              （６−１０６）      ４％
３−Ｈ２ＧＢ（Ｆ，Ｆ）−Ｆ              （６−１０６）      ６％
５−ＧＨＢ（Ｆ，Ｆ）−Ｆ                （６−１０９）      ６％
上記の組成物にＭｉ−Ｈ２Ｈ−Ｍｉ（Ｎｏ．２３）を０．２５重量％の割合で添加した。
ＮＩ＝７８．７℃；η＝１９．９ｍＰａ・ｓ；Δｎ＝０．０６４；Δε＝５．８．
【０１５２】
［実施例１２］
１Ｖ２−ＢＥＢ（Ｆ，Ｆ）−Ｃ            （８−１５）        ７％
３−ＨＢ−Ｃ                            （８−１）        １８％
２−ＢＴＢ−１                          （２−１０）      １０％
５−ＨＨ−ＶＦＦ                        （２−１）        ３０％
３−ＨＨＢ−１                          （３−１）          ５％
ＶＦＦ−ＨＨＢ−１                      （３−１）          ６％
ＶＦＦ２−ＨＨＢ−１                    （３−１）        １１％
３−Ｈ２ＢＴＢ−２                      （３−１７）        ５％
３−Ｈ２ＢＴＢ−３                      （３−１７）        ５％
３−Ｈ２ＢＴＢ−４                      （３−１７）        ３％
上記の組成物にＭｉ−Ｈ２Ｈ−Ｍｉ（Ｎｏ．２３）を０．２５重量％の割合で添加した。
ＮＩ＝７８．７℃；η＝１９．９ｍＰａ・ｓ；Δｎ＝０．０６４；Δε＝５．８．
【産業上の利用可能性】
【０１５３】
重合性化合物（１）と液晶組成物とを含有する重合性組成物を重合させることによって、ＰＳＡなどのモードを有する液晶表示素子を作製することができる。この素子は、素子を使用できる広い温度範囲、短い応答時間、高い電圧保持率、低いしきい値電圧、大きなコントラスト比、および長い寿命を有する。したがって、化合物（１）は、液晶プロジェクター、液晶テレビなどに用いることができる。化合物（１）は、光学異方体の原料としても用いることができる。